【手続補正書】
【提出日】平成14年12月9日(2002.12.9)
【手続補正１】
【補正対象書類名】明細書
【補正対象項目名】全文
【補正方法】変更
【補正の内容】
【書類名】明細書
【発明の名称】柔軟な浸入抵抗性織物及びその製法
【特許請求の範囲】
【請求項１】接続材料及び該接続材料に貼られた一列の板（プレート）を含む織物（繊維）であって、該板が、お互いに間隔を置いた関係で貼られている、前記の織物。
【請求項２】接続材料及び該接続材料に貼られた板を含む織物。
【請求項３】接続材料及び該接続材料に貼られた複数の板を含む織物であって、該板が、お互いに間隔を置いた関係で貼られている、前記の織物。
【請求項４】接続材料及び該接続材料に貼られた複数の板を含む織物であって、該板が、該接続材料により、お互いに間隔を置いた関係で維持されている、前記の織物。
【請求項５】間隔を置いた関係で一緒に複数の板を弾力的に接続するための手段に貼られた該複数の板を含む織物。
【請求項６】１層より多い織物の積重ねをさらに含む、請求項１〜５のいずれか１項に記載の織物。
【請求項７】前記の積重ね層がお互いに貼られている、請求項６に記載の織物。
【請求項８】前記の積重ね層が、前記層の連続部分上の場所に一緒にそれらを結合することにより貼られている、請求項７に記載の織物。
【請求項９】前記の積重ね層が、前記層の不連続部分上の場所に一緒にそれらを結合することにより貼られている、請求項７に記載の織物。
【請求項１０】２層より多い織物層を含み、隣接する層の各セット間の貼りつけ場所が、該織物の積重ね中の隣接する層の各連続するセット間の貼りつけ場所からずれており、それにより、連続する隣接の層間の貼りつけ場所が重ならないようにする、請求項７に記載の織物。
【請求項１１】前記層が、前記層の連続及び不連続部分上の場所で、共に貼られている、請求項７に記載の織物。
【請求項１２】接続材料が、織布、不織布、多孔性、柔軟な材料から選択され、その延伸性に対する限界を有している、請求項１１に記載の織物。
【請求項１３】前記板が、研磨表面を有する、請求項１に記載の織物。
【請求項１４】基材及び該基材の少なくとも１つの側に貼られた一列の板を含む織物であって、前記板がお互いに間隔をおいた関係で貼りついている、前記の織物。
【請求項１５】基材及び該基材の少なくとも１つの側に貼られた複数の板を含む織物。
【請求項１６】基材及び該基材の少なくとも１つの側に貼られた複数の板を含む織物であって、前記板の列が基材によりお互いに間隔をおいた関係で維持されている、前記の織物。
【請求項１７】１層より多いそれらの織物の積重ねをさらに含む、請求項１４〜１６のいずれか１項に記載の織物。
【請求項１８】前記の積重ね層がお互いに貼られている、請求項１７に記載の織物。
【請求項１９】前記の積重ね層が、前記層の基材部分上の場所に結合することによりお互いに貼られている、請求項１８に記載の織物。
【請求項２０】２層より多い織物層を含み、隣接する層の第一のセット間の貼りつけ場所が、該織物の積重ね中の連続する隣接層間の貼りつけ場所からずれており、それにより、連続する隣接層間の貼りつけ場所が重ならないようにする、請求項１７に記載の織物。
【請求項２１】前記の積重ね層が、前記基材の少なくとも１つの側に貼られた少なくとも１つの板上の場所に結合させることにより、お互いに貼られている、請求項１８に記載の織物。
【請求項２２】ポリマー物質から構成される板を含む、請求項１４〜１６のいずれか１項に記載の織物。
【請求項２３】前記板が、結合により、接続材料に貼られている、請求項１に記載の織物。
【請求項２４】前記接続材料上に板の形状で未硬化のポリマー物質を形成し、その後、該ポリマー物質を硬化して該板を形成することにより、該板が接続材料に貼られ、しかも、該板は、接続材料ウェブを通って伸び、それにより、該板の場所で接続材料が板の一体化部分となる、請求項１に記載の織物。
【請求項２５】接続材料、該接続材料に貼られた一列の板、及び該板のメッシュ補強を含む織物であって、該板が、該接続材料により、お互いに間隔をおいた関係で維持されている、前記の織物。
【請求項２６】接続材料、該接続材料に貼られた一列の板、及び該板のメッシュ補強を含む織物であって、該板が、該基材により、お互いに間隔をおいた関係で維持されている、前記の織物。
【請求項２７】１層より多い織物の積重ねをさらに含む、請求項２５または２６に記載の織物。
【請求項２８】ａ．メッシュ補強で接続材料を覆い；
ｂ．該接続材料−メッシュ補強の組合わせをポリマー樹脂で被覆し；
ｃ．該接続材料−メッシュ補強−ポリマー樹脂の組合わせの上に、一列の板の形で開口でパターン化されたフォトマスクを配置し；
ｄ．工程（ｃ）のフォトマスクされた組合わせを、硬化剤にさらして、フォトマスクで覆われていない重合樹脂を硬化し；
ｅ．さらされていない未硬化のポリマー樹脂を洗い流して織物中にすき間を形成し；そして、
ｆ．すき間にあるさらされたメッシュ補強をエッチング処理する：
工程を包含し、しかも、該織物が、接続材料により間隔をおいた列で置かれた一列の補強板を有する、請求項２５に記載の織物の製法。
【請求項２９】ａ．メッシュ補強で基材を覆い；
ｂ．該基材−メッシュ補強の組合わせをポリマー樹脂で被覆し；
ｃ．該基材−メッシュ補強−ポリマー樹脂の組合わせの上に、一列の板の形で開口でパターン化されたフォトマスクを配置し；
ｄ．工程（ｃ）のフォトマスクされた組合わせを、紫外線にさらして、フォトマスクで覆われていない重合樹脂を硬化し；そして、
ｅ．さらされていない未硬化のポリマー樹脂を洗い流して織物中にすき間を形成する：
工程を包含し、しかも、該織物が、メッシュ補強及び基材により間隔をおいた列で置かれた一列の補強板を有する、請求項２６に記載の織物の製法。
【請求項３０】メッシュ補強が金属である、請求項２７に記載の織物。
【請求項３１】接続材料に貼られた基材を含む織物であって、該接続材料が、該接続材料に貼られた一列のメッシュ補強板を有し、それにより、該板がお互いに間隔をおいた関係で維持されている、前記の織物。
【請求項３２】ポリマー物質でできた板をさらに含む、請求項２５、２６または３１に記載の織物。
【請求項３３】接続材料及び該接続材料に貼られた一列の金属板を含み、該板が、該接続材料によりお互いに間隔をおいた関係で維持されている、前記の織物。
【請求項３４】ａ．結合剤で接続材料を被覆し；
ｂ．該結合剤で被覆された接続材料を金属シートで覆い；
ｃ．一列の板の間にすき間の形でフォトレジストフィルム内に開口でパターン化されたフォトレジストフィルムで工程（ｂ）の組み合わせを被覆し；
ｄ．工程（ｃ）のフォトレジストフィルムの組合わせを、金属エッシング材料にさらして、フォトレジストフィルムで覆われていない金属シートをエッチング処理し；そして
ｅ．該フォトレジストフィルムを除去する：
工程を包含し、しかも、該織物が、接続材料により間隔をおいた列で置かれた一列の金属板を有する、請求項３３に記載の織物の製法。
【請求項３５】ａ．板が結合材料上に配置されるであろう範囲で、結合材料を接続材料に適用し；
ｂ．該結合剤で被覆された接続材料を金属シートで覆い；
ｃ．一列の板の間にすき間の形でフォトレジストフィルム内に開口でパターン化されたフォトレジストフィルムで工程（ｂ）の組み合わせを被覆し；
ｄ．工程（ｃ）のフォトレジストフィルムの組合わせを、金属エッシング材料にさらして、フォトレジストフィルムで覆われていない金属シートをエッチング処理し；そして
ｅ．該フォトレジストフィルムを除去する：
工程を包含し、しかも、該織物が、接続材料により間隔をおいた列で置かれた一列の金属板を有する、請求項３３に記載の織物の製法。
【請求項３６】板の厚さが、板間のすき間のサイズよりも大きくない、請求項１、１４、２７または３３に記載の織物。
【請求項３７】板の材料の厚みが、２〜５ミルの範囲内にある、請求項３６に記載の織物。
【請求項３８】ａ．基材；
ｂ．基材の第一の表面上に結合した第一の接続材料、及び、基材の第二の表面上に結合した第二の接続材料であって、第一及び第二の接続材料の各々が、第一及び第二の接続材料に貼られた一列の金属板を有し、それにより、第一及び第二の接続材料が、お互いに予備的に間隔をおいた関係で該板を維持している、該第一の接続材料及び第二の接続材料；及び
ｃ．該板間のプレート間開口の記録を最小にするためにお互いに配向されたその列の金属板を有する各々の第一及び第二の接続材料：
を含む、織物。
【請求項３９】ａ．第一の接続材料及び該第一の接続材料に貼られた一列の金属板であって、該板は該第一の接続材料によりお互いに間隔をおいた関係で維持されている、第一の接続材料及び一列の金属板；
ｂ．第二の接続材料及び該第二の接続材料に貼られた一列の金属板であって、該板は該第二の接続材料によりお互いに間隔をおいた関係で維持されている、第二の接続材料及び一列の金属板；及び
ｃ．該板間のプレート間開口の記録を最小にするためにお互いに配向内で該第一の接続材料に貼られた第二の接続材料：
を含む、織物。
【請求項４０】第二列の金属板に結合した第一列の金属板を含む織物であって、金属板の各層が、金属板の他の層により間隔をおいた列で置かれており、該板間のプレート間開口の記録を最小にするために、該第一列の金属板は、該第二列の金属板に配向されている、織物。
【請求項４１】ａ．結合材料を第一の金属シートに適用し；
ｂ．該結合剤を第二の金属シートで覆い；
ｃ．一列の板の間にすき間の形で第一のフォトレジストフィルム内に開口でパターン化された第一のフォトレジストフィルムで工程（ｂ）の組み合わせの第一の金属シートを被覆し；
ｄ．工程（ｂ）の組合わせの第二の金属シートを、一列の板の間にすき間の形で第二のフォトレジストフィルム内に開口でパターン化された第二のフォトレジストフィルムで被覆し、該板間のプレート間開口の記録を最小にするために、該第一のフォトレジストフィルムに、第二のフォトレジストフィルムが配向されており：
ｅ．工程（ｄ）の第一及び第二のフォトレジストフィルムの組合わせを、金属エッチング材料にさらして、フォトレジストフィルムで覆われていない金属シートをエッチング処理し；そして
ｆ．該フォトレジストフィルムを除去する：
工程を包含し、
しかも、該織物が、第一及び第二層の金属板を有し、金属板の各層は、金属板の他の層により間隔をおいた列で置かれている、織物の製法。
【請求項４２】ａ．結合スポットを第一の金属シートに適用し；
ｂ．工程（ａ）の第一の金属シートを、第二の金属シートに覆い；
ｃ．一列の板の間にすき間の形で第一のフォトレジストフィルム内に開口でパターン化された第一のフォトレジストフィルムで工程（ｂ）の第一の金属シートを被覆し；
ｄ．工程（ｂ）の第二の金属シートを、一列の板の間にすき間の形で第二のフォトレジストフィルム内に開口でパターン化された第二のフォトレジストフィルムで被覆し、該板間のプレート間開口の記録を最小にするために、該第一のフォトレジストフィルムに、第二のフォトレジストフィルムが配向されており：
ｅ．工程（ｄ）の第一及び第二のフォトレジストフィルムを、金属エッチング材料にさらして、フォトレジストフィルムで覆われていない金属シートをエッチング処理し；そして
ｆ．該フォトレジストフィルムを除去する：
工程を包含し、
しかも、該織物が、第一及び第二層の金属板を有し、金属板の他の層により間隔をおいた列で置かれた金属板の各層を有し、そして、工程（ａ）の結合スポットを有し、結合スポットが、第一の層の金属板内に金属板と、第二層の金属板内の隣接する金属板に対して接続するように、工程（ａ）の結合スポットが配置されている、織物の製法。
【請求項４３】接続材料、該接続材料に貼られた一列の金属板、及び該板のメッシュ補強を含む織物であって、該板が、該接続材料により、お互いに間隔をおいた関係で維持されている、前記の織物。
【請求項４４】ａ．基材；および
ｂ．基材の表面上に結合した接続材料であって、該接続材料が、該接続材料に貼られた一列の金属板を有し、それにより、該接続材料が、お互いに予備的に間隔をおいた関係で該板を維持している、該接続材料：
を含む、織物。
【請求項４５】基材に貼りついた一列の金属板を有する基材を含む織物であって、該板が、お互いに予備的に間隔をおいた関係で維持されている、織物。
【請求項４６】お互いに垂直の隣接する断絶したラインで、断絶したラインの形の一列の形状を使用して結合することにより、前記層が貼りついている、請求項７に記載の織物。
【請求項４７】（ａ）基材；（ｂ）基材の第一の表面上に支持された接続材料；及び（ｃ）該接続材料を通して設立され、該基材に貼りついている板の層、を含む織物であって、該接続材料が、お互いに予備的に間隔をおいた関係で該板を維持している、織物。
【請求項４８】第一の接続材料が基材の第一の表面上に支持されており、第二の接続材料が基材の第二の表面上に支持されており、
ａ．板列が、該第一の接続材料を通して設立され、該基材の第一表面に貼りついており、板列が、該第二の接続材料を通して設立され、該基材の第二表面に貼りついており；
ｂ．それにより、板列の各々の板が、お互いに予備的に間隔をおいた関係で維持されており；そして
ｃ．板列の第一及び第二層が、お互いに配向されて、該第一及び第二層のプレート間開口の記録を最小にする、
請求項４１に記載の織物。
【請求項４９】基材の第一及び第二の両方の表面上の板列が、同じものおよび異なるものから選択される、請求項４８に記載の織物。
【請求項５０】開口板の列が、お互いに予備的に間隔をおいた関係の板列の第一または第二層の少なくとも１つと基材との間で基材と貼りついており、板列の第一および第二層のプレート間開口を重ねるために間隔をおいており、サイズされている、請求項４８に記載の織物。
【請求項５１】第一および第二の板列の板が、ガードプレートであり、該ガードプレート列層の少なくとも１つが、基材から反対に面している少なくとも１つのガードプレート列層に貼りついている開口板を有し、該開口板は、ガードプレート板列層の第一および第二層のプレート間開口を重ねるために間隔をおいており、サイズされており、お互いに予備的に間隔をおいた関係で維持されている、請求項４８に記載の織物。
【請求項５２】ａ．第一基材の第一面が、第一基材の第二面と反対にあり、第一基材の第二面は、板の第一層により覆われており；
ｂ．第二基材の第一面が、第二基材の第二面と反対にあり、第二基材の第二面は、板の第二層により覆われており；
ｃ．第一及び第二の基材の第一面はお互いに、板の第一および第二層のプレート間開口を重ねるために間隔をおいてサイズされた一列の開口板に貼り付いており、それにより、第一及び第二の基材は、板により覆われており、ガードプレート、開口板、およびそれらの組合わせから選択され；そして
ｄ．板の第一及び第二層間のプレート間開口の記録を最小にするために、第一及び第二の基材がお互いに配向されている、請求項４７に記載の織物。
【請求項５３】板列中にわたってデボンディングストレスを分散することにより、板間の接続材料が、個々の板上のデボンディングストレスを緩和させる、請求項４７に記載の織物。
【請求項５４】板が、浸入抵抗性で熱硬化性エポキシから選択される、請求項４７〜５３のいずれか１項に記載の織物。
【請求項５５】各層の板が、お互いに配向され、それにより、開口が、織物を横切る直線を形成しない、請求項４７〜５７のいずれか１項に記載の織物。
【請求項５６】接続材料が、ポリエステルシフォンである、請求項４７〜５３のいずれか１項に記載の織物。
【請求項５７】基材が、不織ポリウレタン及びナイロン合成皮である、請求項４７〜５３のいずれか１項に記載の織物。
【請求項５８】層、板、または基材が、結合により貼りついている、請求項４７〜５３のいずれか１項に記載の織物。
【請求項５９】ａ．各層が接続材料を通して設立されている板列であり、接続材料がお互いに予備的に間隔をおいた関係で該列の板を維持している、３個の層；
ｂ．板列の該３個の層間のプレート間開口の記録を最小にするためにお互いに配向されている該層；および
ｃ．お互いに貼りついた隣接層の接続材料、
を含む織物。
【請求項６０】隣接層が、板間にパターン化された結合スポットで、各層を結合することにより、他方と貼りついており、１つの層のスポットは、もう１つの層のスポットと重なっていない、請求項５９に記載の織物。
【請求項６１】ａ．基材；および
ｂ．基材の第一面上に支持された層であって、連続部分を通っておよび基材の第一面の中に結合された不連続部分を有する連続および不連続部分のパターンを有し、それにより、連続部分がお互いに予備的に間隔をおいた不連続部分を維持する、前記の層、
を含む、織物。
【請求項６２】各層の不連続部分の記録を最小にするために、お互いに配向した層で基材の第二面上に支持された連続および不連続部分の層を更に含む、請求項６１に記載の織物。
【請求項６３】両基材表面の連続および不連続部分が、同じものおよび異なるものから選択される、請求項６２に記載の織物。
【請求項６４】不連続部分の層が、予備的に間隔をおいた関係で基材中にとどめられ、サイズされ、連続および不連続部分の層の連続部分を重ねるために間隔をおき、それにより、基材が重なった層の不連続部分により、覆われている、請求項６２に記載の織物。
【請求項６５】ａ．連続及び不連続部分の第一層が、連続及び不連続部分の第二層でかぶさっており、それにより、第一および第二層が、連続部分の面積を最小にするためにお互いに登録され、そして、基材が層の登録された不連続部分により覆われており、
ｂ．しかも、第二層の連続部分が第一層の不連続部分と結合している、
請求項６２に記載の織物。
【請求項６６】ａ．第二基材の第二面と反対の第一基材の第一面と、第一および第二基材が配向しており；
ｂ．第一および第二基材の第一面上の層の中の不連続部分間においてある連続部分の登録を最小化するために、第一および第二基材がお互いに配向されており；そして
ｃ．第二基材の第二面とは反対の第一基材の第二面が、第一および第二基材の第一面上の層の連続部分と重なるように間隔をおきサイズされた不連続部分の列によりお互いに結合されている、
請求項６１に記載の織物。
【請求項６７】層中にわたってデボンディングストレスを分散することにより、不連続部分間の連続部分が、個々の不連続部分上のデボンディングストレスを緩和させる、請求項６１〜６６に記載の織物。
【請求項６８】不連続部分が、浸入抵抗性で熱硬化性エポキシから選択される、請求項６１〜６６のいずれか１項に記載の織物。
【請求項６９】各層の不連続部分が、お互いに配向され、それにより、連続部分が、織物を横切る直線を形成しない、請求項６１〜６６のいずれか１項に記載の織物。
【請求項７０】連続部分が、ポリエステルシフォンである、請求項６１〜６６のいずれか１項に記載の織物。
【請求項７１】基材が、不織ポリウレタン及びナイロン合成皮である、請求項６１〜６６のいずれか１項に記載の織物。
【請求項７２】ａ．３個の層；
ｂ．しかも、各層が連続および不連続部分のパターンを有し、それにより、連続部分がお互いに予備的に間隔をおいた関係の不連続部分を維持し、お互いに３個の層の不連続部分の登録を確実にするために、層がお互いに配向されており、それにより、織物が、不連続部分により本質的に完全に覆われており；そして
ｃ．隣接層の連続部分がお互いに結合している：
を含む、織物。
【請求項７３】隣接層が、連続部分にパターン化された結合スポットで、お互いに結合されており、１つの層のスポットは、もう１つの層のスポットと重なっていない、請求項７２に記載の織物。
【請求項７４】隣接層が、不連続部分と相応しない結合スポットで、お互いに結合されている、請求項７２に記載の織物。
【請求項７５】不連続部分が、浸入抵抗性で熱硬化性エポキシから選択される、請求項７２〜７４のいずれか１項に記載の織物。
【請求項７６】各列の不連続部分が、お互いに配向され、それにより、連続部分が、織物を横切る直線を形成しない、請求項７２〜７４のいずれか１項に記載の織物。
【請求項７７】該層が、同じものおよび異なるものから選択される、請求項７２に記載の織物。
【請求項７８】連続部分が、ポリエステルシフォンである、請求項７２〜７４のいずれか１項に記載の織物。
【請求項７９】基材が、不織ポリウレタン及びナイロン合成皮である、請求項７２〜７４のいずれか１項に記載の織物。
【請求項８０】ａ．基材上の接続材料を層にし；
ｂ．接続材料の頂上にテンプレートを配置し；
ｃ．基材中に接続材料を通してポリマー樹脂板をプリントし；
ｄ．テンプレートを除き；そして
ｅ．ポリマー樹脂を硬化する：
ことを包含する、基材上にポリマー樹脂板をプリントする方法。
【請求項８１】ポリマー樹脂が、熱硬化性エポキシである、請求項８０に記載の織物。
【請求項８２】接続材料が、ポリエステルシフォンである、請求項８０に記載の織物。
【請求項８３】基材が、不織ポリウレタン及びナイロン合成皮である、請求項８０に記載の織物。
【発明の詳細な説明】
【０００１】
（技術分野）
本発明の繊維は、主として、長時間にわたり過剰の力及び衝撃が加えられた鋸歯状の機器による切断、せん断及び切裂力等の侵入力に対してでさえも、優れた防御及び保護を付与するために有用である。本発明の繊維は、また、激しい穿刺及び貫通力に対しても高レベルの耐侵入性を与える。
【０００２】
繊維は複数の層からなっており、少なくとも１つの層は複数のプレートの配列を有している。配列中のプレートは、材料基質によって互いに空隙のある関係を維持している。
【０００３】
本発明の耐侵入性を有する繊維は、切断、せん断、切裂、穿刺及び他の侵入力に耐えるために着用される衣類及び保護カバーの製造に適している。この繊維からなる衣類としては、医療、産業、研磨、アウトドア及び侵入力が加えられるその他の環境において着用されるグローブ等の保護衣料が挙げられる。本発明の繊維が抵抗しうる侵入力の例には、高速回転ブレード等のブレードや鋸による切断；はさみやブレードによるせん断；ナイフや、鋭い刃、研磨性若しくは鋸状の歯を有する物体による切裂；及び針やピンによる穿刺や貫通が含まれる。
【０００４】
（背景技術）
柔軟性、可撓性、屈曲性、捩り性、及び触知性を有する耐侵入性繊維を製造するために様々な試みがなされてきた。切断、せん断、切裂、穿刺及び貫通に対して耐性を有する本発明の繊維は、これらの必要とされる目的の全てを達成するものである。本発明の更なる利点は、通常のリキッドバリアと共に用いるために容易に適合可能であるという点である。本発明の繊維の更なる利点は、着用者の快適さ、特に、本発明の繊維からなる保護衣類を長期間使用する場合の快適さを高めるために、通気性の材料を用いて製造することが可能であるという点である。
【０００５】
本発明の繊維の特に効果的で且つ非常に望ましい用途は、保護グローブ、エプロン、スリーブ、フットウェア及び他の衣料である。本発明の繊維から構成されるグローブ及び衣料の用途は、外科手術用グローブのような、高いレベルの触知性が要求される医療産業用途において見出される。本発明の繊維は、また、釣りや狩りまたそれと同様の活動をするスポーツや野外活動を行う人々にとっても有用である。本発明の繊維から構成されるグローブや衣料は、工場、建設現場、固体廃棄物取扱施設及びその他の危険な環境において、着用者を労働災害から守るためにも有用である。
【０００６】
ナイフ及びその他の切断機器により生じる数多くの負傷により、これらの身体を切断、せん断、切裂及び貫通する道具に対する効果的で且つ使い心地の良い保護バリアへの強い要求がある。更に、身体、死体、衣類又は他の物体を物理的に検査・調査しなければならない公安職員（警察官、消防士、救急隊員及び第一応答者）も、生命にかかわる感染性有機体により汚染されている可能性がある刺激性物体からの保護を非常に必要としている。
【０００７】
現在入手可能である通気性の保護グローブ及び身体防護具は、一般的に編物や織物からなっている。編物や織物は、ナイフのような刃物による切断に対して最小限の保護を与えるが、鋸歯状のナイフ、鋸、鋸歯状の金属やガラスのような研磨性又は鋸歯状の機器に対しては充分な保護を提供できない。また、編物や織物は、事実上、穿刺や貫通に対する保護を与えることはできない。
【０００８】
無孔性、すなわち通気性のない合成物質は、現在入手可能な幾つかの保護グローブ及び身体防護具の構造を構成している。そのような合成物質には、ケブラー（登録商標）のようなアラミド、スペクトラ（登録商標）のようなポリエステルが含まれる。このような合成物質は、弾丸のような身体貫通発射体を止めるときに有効であるかもしれないが、ナイフや他の鋭い鋸歯状の物体による負傷を食い止めるには有効ではない。そのような合成物質は、着用者の肌からの発汗の蒸発を妨げるため、快適ではない。
【０００９】
本発明の繊維の他の利点は、（ｉ）充分な耐侵入性を与え、その一方で（ｉｉ）可撓性、屈曲性及び捩れ性により動き易くし、更に（ｉｉｉ）場合によっては、通気性材料から製造され発汗の蒸発を可能とする点にある。また、本発明の繊維をリキッドバリア材料から製造することも可能である。
【００１０】
（発明の開示）
本発明の繊維は、複数の層を並べることにより、可撓性、屈曲性、捩れ性及び任意の伸長性を示し、少なくとも１つの層は、一般に二次元シートを形成するために結合された複数のプレートの配列である。
【００１１】
プレートは、砕け難く、壊れ難い強靭で、硬く、強い基質からなる。個々のプレートにおける基質の種類及び厚さは、繊維を切断しなければならないか否か等の用途、また、耐侵入性及び抵抗力のレベル及び種類に応じて異なる。
【００１２】
該織物は複数の層を含み、それらの層の少なくとも１つは、複数のプレートの配列を有する。１つの配列中のプレートは、材料基材により、相互の間隔の関係を保っている。
【００１３】
材料基材は、プレートが貼付または添付された結合材料（ｃｏｎｎｅｃｔｉｎｇ ｍａｔｅｒｉａｌ）であってよく、配列中のプレートのおのおのの総体部分（ｉｎｔｅｇｒａｌ ｐａｒｔ）になりえる。結合材料はプレート間を結合し、配列の全体にわたってプレートが互いに離れて配置される。結合材料は、また、織物または周囲のプレートの間の織物の中の１つまたは複数のプレートに衝突するいかなる力をも妨げるという重要な目的に寄与し、それによって、１つのプレートまたはプレートの群から、衝突力の全体の荷重を取り除く。より高密度のプレート材料、より厚いプレート材料、プレート配列の追加の層、より強いプレート材料、またはその他の強力向上性能を有するものの何れを用いた場合も、可撓性、触知性（ｔａｃｔｉｌｉｔｙ）、曲げ性、ねじれ性、任意の伸び性が低下し、コストが上昇するが、前記の力の分配により、これらのものの何れもを必要とすることなく、織物の強度が向上する。結合材料は、また、固体プレートの間に高度に可撓性の媒体を供給することにより、プレート配列層の可撓性という重要な性質も付加する。本開示中でギャップと称されるプレート間の間隔を結合材料が提供するという事実により、可撓性は大きな部分で（ｉｎ ａ ｌａｒｇｅ ｍｅａｓｕｒｅ）で必要である。これらの空隙により、プレート間の曲げとヒンジング（ｈｉｎｇｉｎｇ）が可能となり、織物に柔軟性を与える。本発明の織物の記載において、結合材料はプレート層の連続部分と称されることがあり、プレート自体はプレート層の不連続部分と称されることがある。
【００１４】
材料基材は、プレートが貼付または添付されたベース材料であってもよく、配列中のプレートのおのおのの総体部分になりえる。ベース材料はプレート間を結合し、配列の全体にわたってプレートが互いに離れて配置される。ベース材料も、結合材料と同様に（ただし、結合材料より低い程度で）、織物または周囲のプレートの間の織物の中の１つまたは複数のプレートに衝突するいかなる力をも妨げるという重要な目的に寄与し、それによって、１つのプレートまたはプレートの群から、衝突力の全体の荷重を取り除く。ベース材料も、結合材料と同様に（ただし、結合材料より低い程度で）、織物に可撓性を付与する。ベース材料は、ベース材料のシートの垂直方向に圧縮性であり得る。この性質は、クリーニング、スクラビング、研磨、またはその他の摩擦目的に、本発明の織物が使用される時のような、特定の用途で望ましいであろう。これらの用途では、プレートは柔軟なベース材料中に沈み込むことができ、クラッキングを防止する。換言すれば、ベース材料はショックアブソーバーのような働きをする。
【００１５】
結合材料とベース材料は、プレート表面の片面または両面をサポートしてもよい。
【００１６】
本発明の織物においては、ベース材料は、結合材料で結合されたプレートの１つまたはそれ以上の層と組み合わされ、サポートを与えることができる。代替的に、プレートの層は結合材料と共に、それ自体のみをサポートすることができ、結合材料と共にプレートの１つまたはそれ以上の追加の層をサポートしてもよい。本発明の織物は、１つまたはそれ以上の結合材料と共に積み重ねられた１つまたはそれ以上のベース材料を含んでいてもよい。該織物は、異なる種類のベース材料と異なる種類の結合材料と、それら各々とプレートの配列との１つまたはそれ以上の組み合わせを含んでいてもよい。これらの層は様々なアレンジで重ね合わせてよく、それぞれの層は様々なプレート構成を有してよい。ベース材料または結合材料は、不織布または織布であってよい。ベース材料または結合材料は、通気性であっても液体に対しバリアーであってもよい。
【００１７】
単一の結合材料の上に単一のプレート層を単一のベース材料と共に有する織物の代表的な製法は、ベース材料の上に結合材料を配することから始まる。ついで、プレート層配列のテンプレートが結合材料の上に配される。プレートの形成に適した物質が、テンプレートのプレートパターン配列を通して結合材料上にプリントされ、テンプレートが取り除かれる。プレートの物質に応じて、硬化やその他のパターニングの後の処理をプレートに施してよい。
【００１８】
結合材料が弾性材料の場合は、織物の伸張度は限定されなければならない。織物が過度に伸張すると、プレートの間隔が大きくなり、望ましくない浸入が許容されてしまうことがある。伸張を制限するためのアレンジが幾つか利用できる。弾性の結合材料に非伸張性の繊維を貼付し、織物が伸張されていない状態では、繊維がたるみを持つようにする。織物が伸張すると、このたるみが減る。最終時点では、非伸張性の繊維のたるみはなくなり、弾性体のさらなる伸張を繊維が防止する。過度の伸張を制限する他の手段としては、プレート配列の選択された部分に非伸張性または伸張制限性の結合材料を、織物の最終用途をよく考慮して使用することが挙げられる。
【００１９】
本発明の織物は、物体の上にかぶせるように作ることができる。または、織物を、切断用、剪断用、またはスラッシング（ｓｌａｓｈｉｎｇ）用の器具を包んで保護し、それらの器具の鋭利なエッジ表面が損傷するのを防止したり、人間や周囲の環境に損害を与えるのを防止するように使用してもよい。
【００２０】
本発明に係る繊維は、様々な応用のためのデザイン、強度、大きさ、及び他の規格を満足する必要はあるが、複数の異なる材料を含んでいてもよい。本発明に係る繊維の大きな特徴は、プレートそれ自身は硬いものである一方、結合材料は高度に柔軟性、屈曲性、ねじり性、及び、伸張性を有することである。換言すれば、本繊維は局所的に硬く（すなわちプレートが硬い）という特性を有する一方、硬いプレート間の結合材料の柔軟性とベース材料の軟らかさ及び柔軟性に起因した、繊維の広がりを通した広範囲に及ぶ柔軟性を維持する特性を有する。さらに、本発明の繊維は、覆われる筐体や物品に対する比較的な柔軟性及び順応性を示す。適当な液体バリア層（ｌｉｑｕｉｄ ｂａｒｒｉｅｒ ｌａｙｅｒ）の付加または耐液性物質での繊維の処理によって、繊維における流体の移動が妨げられる。
【００２１】
本発明のさらなる目的及び利点は、以下に記載された本明細書の発明の詳細な説明の記載によって、当業者にとって容易に明らかになるであろう。本発明を解説するために、本明細書の発明の詳細な説明は、本発明のいくつかの実施形態を開示し、説明するものである。しかし、本発明の繊維は、本発明の範囲を離れることなく、本繊維の種々の使用の要求に合致するようなそれの構成要素の多数の配列が可能であることが理解されるであろう。例えば、本繊維はプレート配列の一つまたはそれより多くの層を使用してもよい。本繊維のプレートの幾何配列は、いかなる一つの層においても、また複数の層に及んでも、同じであっても異なっていてもよい。プレート層配列、ベース材料、及び結合材料の種々の積層が、本発明の繊維を含んでよい。従って、図面及び発明の詳細な説明に記載された本発明の記載は、本質として解釈されるものであって、限定されて解釈されるものではない。
【００２２】
（発明の詳細な説明）
（序章）
本発明の第１の目的は、優れた浸透抵抗性を有すると同時に、高度な繊維柔軟性を備えた繊維を提供することである。意図される使用においては、本繊維はまた、耐磨耗性、耐摩損性、大きな握り特性（ｅｎｈａｎｃｅｄ ｇｒｉｐ ｃｈａｒａｃｔｅｒｉｓｔｉｃｓ）、通気性、及び他の所望の特性を提供するために構成されることができる。
【００２３】
本発明の布（ｆａｂｒｉｃ）の理解を容易にするために、本明細書の開示に用いられたいくつかの用語の説明をする。これら用語の説明は、これらの用語の定義または完全な説明のどちらも意図していない。これらの用語の完全な理解は、当業者によるこれらの用語の一般的理解に関連して、本発明の説明、全記載、図面、およびこの開示で述べられた特許請求の範囲から得られる。
【００２４】
用語「開口部」は、２つ以上のプレート層をお互いに重ね合わすときに全てのプレート層によってカバーされていない布の区域を言及しており、また換言すれば、それは、お互いに重ね合わされた２つ以上のプレート層を有する布のオーバーラップの間げき区域である。
【００２５】
用語「開口部プレート」は、通常、より小さい区域を有し、かつガードプレート（ｇｕａｒｄ ｐｌａｔｅｓ）より小さい布の広がりをカバーするプレートである。一般的に、開口部プレートは、重ね合わされたガードプレート層によってカバーされていない開口部をカバーするように位置している。
【００２６】
用語「基礎材料」は、一般的に不織布であるシート状材料である。連結用材料を持つ層は、基礎材料上に支持されている。基礎材料によって、布の裂けに対する抵抗性および布の全強度が提供される。基礎材料は、本発明の布から造られた最終製品の使用により、性質の異なった特性の間で、柔軟性、強度、プレート材料との結合性、圧縮性、液体不浸透性、耐薬品性、通気性、および洗たく性に関連して選択される。基礎材料により、布に水平および随意の垂直が調和して供される。基礎材料が連結用材料を支持しても、支持していなくても、プレートが基礎材料上に設置されたときは、基礎材料は、プレートの材料を基礎材料の中にに浸透させるか、および／または、プレートの材料を基礎材料に接着させることを可能にする。基礎材料は、プレートに最適な結合を達成させるためにプレート材料を浸透させてもよい。ただし、これは必要なことでもない。基礎材料用の適当な材料の例は、ナイロン、ポリエステル、ポリアミド、アクリル系材料およびセルロース材料である。
【００２７】
用語「連結用材料」は、多孔性柔軟性材料である。それは、緩く織られた織物または繊維またはバンドのウェブであってもよい。本発明のある種の布のためには、プレートの配置は連結用材料上に設置される。ある種の本発明の布のためには、連結用材料は基礎材料上に支持される。適当な連結用材料の代表的例はポリエステルシフォン（ｐｏｌｙｅｓｔｅｒ ｃｈｉｆｆｏｎ）である。連結用材料は、その多孔性および柔軟性によって選択される。また、その能力が層におけるプレート間の連結を提供し、かつその能力が、単一のプレートまたは少量のプレート状に剥離力を集めるよりもむしろプレート配置の至る所に剥離を広げることによって個々のプレート上に行使される剥離応力に対するプレートの抵抗性を強化することで選択される。プレートが連結用材料上に設置されるときは、連結用材料が基礎材料上に支持されていても、支持されていなくとも、連結用材料は、プレート材料またはプレート用の接着剤の結合を、連絡材料を通して浸透させることを可能にする。
【００２８】
用語「布」は本開示における本発明の布を言及している。それは、少なくとも１つの層の配置であり、その中で層はプレートの整理された配置である。各プレートの配置は材料の位置において維持され、かつ安定化されている各プレートの配置は、連結用材料上に、基礎材料上に、または基礎材料上に支持された連結用材料上に、設置される。
【００２９】
用語「間げき」は、プレートによってカバーされていないプレート層における区域である。
【００３０】
用語「ガードプレート」は、通常、大きな区域を有し、かつ開口部プレートよりも大きい布の広がりをカバーしている。
【００３１】
用語「層」は、連結用材料または基礎材料に埋め込まれたプレートの配置を言及している。プレート層において、プレートはお互いに直接連結していない。連結用または基礎材料は、配置においてお互いに関連してプレートの一を維持しており、かつ近くのプレート間の間げきを維持している。
【００３２】
用語「プレート」は、個々のプレート状物を言及している。プレートは随意の適当な形状を有する。プレートは一般的に平面である。しかしそれが特に必要ではない。本発明の抗浸透性布において、プレートは抵抗性材料から構成される。プレートは、随意に、強化されたグリップおよび耐磨耗性のような他の特性を有する。用語のプレートは、ガードプレートおよび開口部プレートを両方言及している。
【００３３】
用語「レジストレーション（ｒｅｇｉｓｔｒａｔｉｏｎ）」は、重ね合わせまたは積み重ね、お互いに適当な関係の位置における２つ以上のプレート層を言及しており、それにより抗浸透性布に針状物またはナイフ状物に対する最大の切断および穴あけ抵抗性が提供される。一般的に、プレート層をお互いに重ね合わせ、布のサイズおよび空間を最小にする。
【００３４】
用語「材料」は、スタッフ（ｓｔａｆｆ）、マター（ｍａｔｔｅｒ）またはプレートが例えば元素、化合物アロイまたは組成物によって構成される構成部分を言及している。材料は、強じん、硬質および強度があり、適用によりもろくまたは壊れない。材料のタイプおよびプレートの厚さは針浸透抵抗性、切断抵抗性、および出合う力のレベルによる他の力に対する抵抗性によって異なる。
【００３５】
（発明の原理）
本発明の織物の代表的な態様は、各層の中にある基材とまたは基材および結合材の被覆とに結合された各層内の保護プレートと保護プレートの多重層を含む織物である。保護プレートは透過に対する抵抗のためおよび場合によりグリップ増強および耐摩擦性の追加された特徴のために選択された物質から製造されている。その基材は、引き裂きおよび過剰伸張に対する抵抗を含む、全体強度をその織物に与える。それはその柔軟度ならびに強度のために、そのプレート物質との結合する能力のために、およびその他の望ましい特徴のために選択される。その他の特性、例えば、通気性および洗濯適性、は本発明の織物からから作られる最終製品の用途に応じて、その基材のために重要になることがあろう。結合材はその多孔性と柔軟性について選択される。ある層内におけるプレート間の結合を与える能力について、およびそのプレート配列と基材との間の結合の強さを増す能力についてもまた選択される。
【００３６】
本発明の織物の複合物特性は、局部的に（すなわちプレート水準において）固い、破壊および切断に抵抗力ある板の特徴を実現することを可能にする。同時に、その織物は全体的（すなわち隅から隅までの）軟らかさおよびその軟らかさの度による可撓性、および基材と特定の用途のために選択された結合材の可撓性を示すことができよう。
【００３７】
材料の慎重な選択により、本発明の織物は広い範囲の弾道下衝撃力に抵抗することができる。この織物はその本来の設計により衝撃力に抵抗するように設計されない。大型のそして極めて高速度の弾道衝撃力は、弾道衝撃は高度の引っ張り伸びおよび銃弾の大きさよりも遥かに広い範囲にわたるストレス波エネルギーの消散を含むことを指令する。このことは、弾道抵抗材料は高い引っ張り強度、弾性率、破壊に対するエネルギーを有する繊維を使用しなければならないことを決定的に重要とならしめる。類似の状況は先の丸い試料による織物に孔をあける際におこる。もし先の丸い試料の先端の大きさは十分に大きければ、貫通の支配的様式はその織物の中の繊維の伸張と破断である。ある織物を通す針の貫通の過程において、その針の鋭い先端は単に織り糸の間の隙間を広げることにより織物を貫通することができる。したがって、針の貫通の過程は、必ずしも織物繊維の引っ張り伸張と破断を含まない。その設計哲学は基本的に異なるものでなくてはならない。
【００３８】
貫通抵抗を与えるために、一つの手段は、針またはその他の貫通器具が孔あけ抵抗プレートに出会う確立を増すために貫通抵抗プレートによる高度の掩蔽を得ることである。本発明の織物はプレートは三層のプレートによる１００％のプレート掩蔽を与えるであろう。用語「プレート」は防禦プレートおよび有孔プレートの両方をいう。典型的には、それらの三枚のプレートはまた１００％の掩蔽を達成するために精確に大きさをとりかつ配置されなければならない。それらの織物は図１−４、図５−８、図１１と１２、図１８と１９、図２０と２１、図２２−２４、および図２５と２６に図示されている織物はすべて三層集成体である。これらの三層集成体は織物表面に対し垂直方向に１００％のプレート掩蔽を達成する。
【００３９】
図９と１０、図１３−１５、図１６と１７、図２８と２９、図３１と３２は二層集成体である。二層集成体による織物表面のプレート掩蔽は１００％ではないけれども、その織物の解放部分はただ数パーセントに制限されることができる。これはプレートとの大きさの比率、開孔の位置を調整することにより、および開孔の大きさを最小にするために二つのプレートを相殺することによりなされる。例えば、図９−１０の正六角形の掩蔽プレートにおいて、その六角形の掩蔽プレートのより小さい直径は８０ミルであり、そして隣接する掩蔽プレートの間の隙間は１２ミルである。その結果は、記載された二層集成体の織物の解放面積は約３．４％である。さらに一層内の隣接するプレートの間の隙間の大きさを調整して二層集成体の織物における開孔の大きさを探り針の直径よりも小さく減らすことができる。開孔の大きさの最小化は開孔位置における開孔抵抗を増加させる利益を有する。本発明の織物の三層集成体と比較すると、二層集成体は製造コストがより小さい。二層集成体にとって最適の登録を達成しかつ維持することは重要である。例えば、正六角形プレートのための開孔の大きさは集成織物におけね各層の異なる抵抗のために著しく変動し易い。
【００４０】
図２７はワイヤーメッシュを使用する強化防禦プレートを製造する方法を示す。典型的には、ワイヤーメッシュは金属であるが、その他の材料も用途により使用されることができよう。図２７の織物はポリマーの防禦プレートのための強化材としてワイヤーメッシュを使用して製造されている。そのワイヤーメッシュは樹脂の硬化の前に防禦プレート樹脂の中に埋めこまれている。その方法は接続する材料の上にワイヤーメッシュを置くこと、そのワイヤーメッシュを含む複合体の上に防禦プレート樹脂を注ぐこと、ワイヤーメッシュを繋ぐ材料の組合せの上に防禦プレートの配列の形に模様づけされたホトマスクを置き、そのホトマスクが防禦プレート配置に孔を有するようにすること、その防禦プレートを紫外光により硬化させること、防禦プレートの間に（隙間に）ある未硬化の樹脂を洗いさること、および防禦プレートの間に（隙間に）ある露光されたメタルメッシュをエッチングで除去することなどを含む。この方法により製造された織物は、隙間の間にそして防禦プレートを通して広がっている、接合材により接合された一連のメタルワイヤーメッシュ強化防禦プレートを有する。
【００４１】
この開示において、本発明の織物の実施態様は、ときには引用の容易のために記号ＳＦ１１，ＳＦ１２，ＳＦ１３などにより引用される。
【００４２】
八角形および四角形配置は、層の位置合わせが予定された初めの位置から離れているときに開孔の大きさの変動における感度が著しく減らされる利点を有し、それはより大きい抵抗の許容差を許す。例えば、正八角形―四角形防禦プレートにおける図１６と１７（ＳＦ１８）において、八角形防禦プレートの直径は８０ミルであり、そして隣接する防禦プレートの間の間隔は１２ミルである。この位置合わせされた二層の織物集成の孔面積は約３．４％であり、図９と１０（ＳＦ１８）の織物の二層六角形配置のそれと同じである。しかし、ＳＦ１５とＳＦ１８の多層織物における開孔の大きさと密度は異なる。ＳＦ１８の二層八角形と四角形の配置はＳＦ１５の二層六角形配置よりも小さいが多数の開孔を有する。同じ防禦プレートと開孔の大きさについて、ＳＦ１８の織物における個々の開孔の大きさはＳＦ１５の織物についての開孔よりも約８０％小さくかつ多数である。
【００４３】
本発明の織物用のプレート材料としてポリマー樹脂が適当である。プレート材料としてポリマー樹脂を選択する際に、そのポリマー樹脂と基材との間の強い結合力を確認することが重要である。それらのプレートの構造のために適当なポリマー樹脂は、（ｉ）その織物の用途に適当な破壊と切断抵抗を与えること、（ｉｉ）スクリーン捺染できること、（ｉｉｉ）柔軟性ありかつ強いこと、（ｉｖ）基材に接着できること、および（ｉｉｉ）捺染及び硬化中に良い形態鮮明度を有すること、のために配合された一部分熱硬化性エポキシ樹脂である。そのような樹脂は、容易に配合されてこれらの判定基準に合致し、たとえば、Ｆｉｅｌｃｏ Ｉｎｄｕｓｔｒｉｅｓ， Ｉｎｃ．， １９５７ Ｐｉｏｎｅｅｒ Ｒｄ．， Ｈｕｎｔｉｎｇｄｏｎ Ｖａｌｌｅｙ， ＰＡ １９００６から入手可能であり、それは、規格：ＴＲ２１． Ａｎｄ ＴＲ８４が与えられこの節で述べた特徴に合致する樹脂を配合した。適した基材は、Ｃｌａｒｉｎｏ Ａｍｅｒｉｃａ Ｃｏｒｐ．，４８９ Ｆｉｆｔｈ Ａｖｅ．， ３１ｓｔ Ｆｌｏｏｒ， Ｎｅｗ Ｙｏｒｋ， ＮＹ １００１７から入手可能なＡｍａｒａ（登録商標）などの不織ポリウレタン及びナイロン合成皮である。他の適した材料は、織布及び不織布材料、ナイロン、ポリエステル、ポリアラミド、アクリル、セルロースおよび同様の材料を含む。
【００４４】
ガードプレートおよび開口プレートは、とても細く、織物が使用されるためのおよびそれが設計されるためのタイプおよびレベルのカット力により起こるのと同等の浸入力に対して抵抗性のあるように選択された物質である。
【００４５】
もしポリマー樹脂の諸プレートが基材の上に直接プリントされるなら、使用中、プレート（ｐｌａｔｅ； 板）に剪断力又は摩擦力が加わると、それらプレートは剥離される結果になりがちである。しかし、意外にも、もしプレート層の配置が確立される前に基材上に接続材料の層が施されれば、プレート層と基材の間の結合は著しく改善されることが、本発明によって発見された。例えば、接続材料は、基材の頂部に配置される。プレート層の配置は、接続材料の頂部にプレート層配列のテンプレート（ｔｅｍｐｌａｔｅ）を置き；次いで、適切なポリマー樹脂でそのプレート層配列をプリントする；ことによって確立される。ポリマー樹脂は接続材料に十分に染み込み、続いて、基材の表面部分を通って染み込む。このようにして、接続材料は、プレート層の配置に欠くことのできない部分となる。諸プレートに欠くことのできない部分としての、また、プレート層の配置に欠くことのできない部分としての接続材料によって配置された個々の諸プレートの間の相互接続によって、個々のプレートを剥離する傾向にある、織物の表面上に加わるあらゆる力は、接続材料を通して個々のプレートを互いに接続することによって、消失する。
【００４６】
接続材料は、多孔質の可とう性材料であればいかなるものでもよく、その材料はウェブとしてみなされることがある。接続材料は、その中にプレート材料が一体的に接合することのできるような材料であればいかなるものでも良いかも知れない。適切な接続材料は、市販されている典型的なシホン（ｃｈｉｆｆｏｎ）であればいかなるものでもよい。接続材料によって、隣接する諸プレートの間の織物の表面に加わる（摩擦力を含む）あらゆる力は分散する。接続材料によって与えられる横方向の接続によって、各々の、個々のプレートによる剥離性応力ボーン（ｄｅｂｏｎｄｉｎｇ ｓｔｒｅｓｓ ｂｏｒｎｅ）は減少する。接続材料は、層状態の諸プレートの間に相互接続与えるその接続材料の能力と、諸プレートと基材の間の結合力を高めるその接続材料の能力とによって選定される。それらプレートは、接続材料の上に、また、接続材料によって形成されるのであるから、接続材料が存在することによって、各プレートを、繊維のネットワークで補強するという更なる利点が提供される。接続材料を基材と一緒に使用すれば、織物の耐破壊性及び切断抵抗が高められることが実証される。
【００４７】
本発明による織物は、織物の表面に対して約９０°の角度で（実質的には９０°未満の角度で）織物上に突き当たる針に対して、針穿刺抵抗を与えることができる。貫入の可能性は、低角度の針又は類似のプローブより大きい場合がある。低角度の針は、プレートを織物表面から引き上げる傾向、又は、隙間を通って頂部の織物層の下に貫入する傾向を持つ場合がある。諸プレート間の隙間大きさ；重なった諸層における空領域；及び、織物の諸層間の縦方向の距離；を最小限に維持することによって、低角度貫入（ｌｏｗ−ａｎｇｌｅ ｐｅｎｅｔｒａｔｉｏｎ）に対してさえも、貫入抵抗が高まる。図３２は、織物の諸金属プレート間にほんのわずかに貫入した後、織物の１つの態様によって停止している、医療用途に使用されるタイプの針を表わしている。
【００４８】
隙間の最小大きさは、保護プレートに使用される材料と、保護プレートの厚さとに左右される。通常、隙間の大きさは、可とう性を維持するために、保護プレートの厚さより小さくてはいけない。保護プレートの厚さは、ポリマーで５〜２０ミル、金属で１〜５ミルの範囲である。諸層の間の縦の距離は、両方のミル以下にして、角度貫入（ａｎｇｌｅ ｐｅｎｅｔｒａｔｉｏｎ）の可能性を低下させ、同時に、それら層の間の接着結合強度を依然として十分に維持しなければならない。
【００４９】
本発明の織物の種々の諸特性は、相互にバランスが取れていて、所望の、織物の全体的な可とう性を確保しなければならない。
【００５０】
貫入抵抗を達成するためのもう１つのアプローチは、わずか１つの層の貫入抵抗性プレートを使用することである。このアプローチには、織物の可とう性が一層大きくなる可能性があり、複数層アプローチの場合よりも製造が容易になるという利点がある。諸プレートの複数層が存在しないために、複数層アプローチの場合に比べて、ガス空間が高い割合で残される。しかし、その隙間大きさが、典型的なプローブの先端の構造（ｇｅｏｍｅｔｒｙ）及び大きさに関して、十分に狭いとき、その隙間の位置でさえ、著しいレベルの貫入抵抗を期待することができる。
【００５１】
図３２は、金属の保護プレートを用いている、単層の貫入抵抗性織物の事例を示す。図３２において、密接な間隔で配置されている金属保護プレートは、可とう性接着剤によって基体（ｓｕｂｓｔｒａｔｅ）に結合されている。基体は、基材；又は、接続織物と基材とを組み合わせたもの；である場合がある。保護プレートとして金属を使用する利点は、諸プレートを著しく薄くすることができ、同時に、著しいレベルの貫入抵抗を提供することができることである。例えば、静荷重に関し、２ミル厚さの３０４ステンレス鋼シートは、２１ゲージ（２１ ｇａｕｇｅ）医療針に対して穿刺抵抗性がある。なぜなら、その金属が破損する前に、その針は曲がるからである。これによって、織物全体の可とう性を損なうことなく、諸保護プレート間の隙間を２ミルもの狭さにすることができる。
【００５２】
図３２に示す通り、２１ゲージ医療針の先端は、２６°の角度で切断されている。このことは、その針が材料の中に２ミル貫入すれば、その材料の断面の大きさは１ミルだけ広げられることを意味する。２１ゲージ医療針が、幅２ミルの隙間に直接突き刺されば（図３２）、その先端が２枚の金属保護プレートの端にぶつかるとき、その先端は４ミル貫入する。説明を更に進めると、その針は、（ｉ）金属プレートを変形させるか若しくは層間剥離させるか、又は（ｉｉ）下層の基体を引伸ばす必要がある。さもなければ、金属の保護プレートによって押しつぶされるであろう。金属プレートを変形させることによって、実質的な抵抗を受ける。基体が、引伸ばし（ｓｔｒｅｔｃｈｉｎｇ）に強く抵抗するように設計され、また、金属を基体に結合するのに強い接着剤が使用されるならば、単層織物に対して、高レベルの貫入抵抗を期待することが可能となる。ここに、基体は２つの機能：即ち、基体によって横方向寸法に関する全体の完全性が保持され、また、基体によって厚さ方向におけるクッションを与えて、針が織物を完全に貫入する前に、針が著しい抵抗に遭遇するという機能を与える。
【００５３】
積層化（結合）及びエッチングから成る２段階プロセス（ｔｗｏ−ｓｔｅｐ ｐｒｏｃｅｓｓ）は、金属の保護プレートを用いた単層織物を造るのに使用される。金属シート（例えば、２〜５ミル厚のステンレス鋼）を、可とう性基体［例えば、シホン織物、合成皮革 アマラ（Ａｍａｒａ）］に結合する。両方の側面にフォトレジスト膜を施し、金属にはエッチングを行って、途切れ途切れの（ｄｉｓｃｏｎｎｅｃｔｅｄ）保護プレートにする。エッチング技術によれば、隙間の大きさは、金属シートの厚さまで精確に制御することができる。これによって、隙間が非常に狭く、著しく強固な保護プレートの組み合わせ物が製造される。
【００５４】
切断抵抗に対する１００％のプレート適用範囲は、穿刺抵抗の場合ほど重要ではない。切断抵抗性織物に対しては、それらプレートを切断抵抗性材料で造ることが重要である。本発明の切断抵抗性織物のプレートのための優れた切断抵抗性物質の例は、無機物粒子又は金属粒子で強化された、金属、セラミック及びポリマー樹脂である。適切なポリマー樹脂は、一部加熱硬化性（ｏｎｅ−ｐａｒｔ ｈｅａｔ−ｃｕｒａｂｌｅ）エポキシ樹脂［この樹脂は、「フィールコ工業社（Ｆｉｅｌｃｏ Ｉｎｄｕｓｔｒｉｅｓ， Ｉｎｃ．），１９５７ Ｐｉｏｎｅｅｒ Ｒｄ．，Ｈｕｎｔｉｎｇｄｏｎ Ｖａｌｌｅｙ，ＰＡ １９００６」によって、種々の織物の適用性に関するニーズを満足させるように調製することができる］；又は、例えば「ＩＴＷ Ｄｅｖｃｏｎ，３０ Ｅｎｄｉｃｏｔｔ Ｓｔ．，Ｄａｎｖｅｒｓ，ＭＡ ０１９２３」製の「Ｄｅｖｃｏｎ ＰｌａｓｔｉｃＳｔｅｅｌ（登録商標）パテ（Ｐａｔｔｙ）（Ａ）」のような、金属充填済みエポキシパテ若しくは無機物充填済みエポキシパテ；である。
【００５５】
切断抵抗に関しては、プレートによって被覆されていない、織物の直線領域が全く存在しないことも重要である。従って、決定因子は、（ｉ）それらプレートのパターン、（ｉｉ）それらプレートの形状、（ｉｉｉ）それらプレートの大きさ、及び（ｉｖ）それらプレート間の隙間の大きさを選定することにある。織物の具体例を設計する場合、これらの相互関連因子の全てを制御して、露出した非被覆織物の直線部（即ち、諸プレートによって覆われていない、織物の直線部）が確実に全く存在しないようにしなければならない。例えば、図９の保護プレート層に見られるような、六角形パターンによって、［プレート］対［隙間の大きさ］比が十分に大きい優れた事例が提供される。
【００５６】
柔軟性は本発明の好結果の織物に対する別の重要な属性である。多数層織物では、各プレート層は柔軟でなければならない。基礎物質および連結物質の柔軟性、プレート幾何学および寸法、およびプレート間の開口寸法のすべてが織物の柔軟性に寄与する。本発明織物の全体的柔軟性に対する重要な調整要素は層の統合、すなわち相互に重ねた層の位置および接着剤の位置、密度および物質の統合である。キュアリングした接着剤は柔軟のままでなければならない。ＳＦ１１（図１〜４）およびＳＦ１２織物（図５〜８）では、指示スポットにおける層の接着は説明したプレート整列により織物に対し最高柔軟性を達成する。図１〜８で説明した接着案は、接着剤が異る層でプレートを相互に連結しないことを注目せよ。接着剤は単独では連結および／または異る層の基礎物質間で相互連結する。この配列は織物の柔軟性を増強し、最高化する。一般に、本発明の２層織物は３層織物より一層柔軟性である。織物に付加的層の存在は侵入抵抗性、特に低角度侵入に対し増加する。しかし、付加的層の存在は、多数層のプレート間の最小開口寸法を維持するために層間に一層正確な登録を必要とする。層およびプレート間の相対的移動は相互結合を切断し全体的柔軟性を最高化できる。相互結合の切断は連結および／または基礎物質の柔軟性に多くは基づく。双方のこれら物質は織物の各層を引き伸ばす。接着は他の層に対する１層の伸びを限定し、しかし接着は隣接層のプレート間では生ぜす、連結および／または基礎物質間で起こる事実のため多数層織物の望む柔軟性を阻害する程ではない。
【００５７】
ＳＦ１５（図９〜１０）、ＳＦ１７（図１３〜１５）およびＳＦ２２（図１８〜１９）のような織物では、ある厚さの基礎材料は、異なるプレート層に対して支持を与える。連結材料は各々の層のガードプレートを相互間の相対的位置に保持する。比較的柔らかい基礎材料の厚さは、基礎材料によって隔てられている層内のプレートの動きの間の干渉を制限するクッションとして機能し、このため織物の可撓性が増大する。
【００５８】
本発明の織物は液体バリアーを付与するように構成されることもできる。織物に基礎材料が使用される場合、基礎材料そのものは液体不透過性であってよく、あるいは基礎材料そのものが、シリコーンおよびポリウレタンのような商業的に入手可能な適切な任意の液体不透過性コーティングによって処理されてよい。あるいは別に、織物そのものが、追加的な液体不透過性バリアー層、例えばラテックスまたはポリウレタンによって構成されることができる。
【００５９】
本発明の織物が使用される環境に応じて呼吸可能性もまた織物のたの１つの重要な特性であろう。プレート間の間隙内の連結材料が極めて多孔性であるので、連結材料だけを用いる層で構成される織物は本来的に呼吸可能性を有する。基礎材料を使用する層によって構成される織物の場合、基礎材料を呼吸可能なように選定するならその織物は呼吸可能である。
【００６０】
織物の局部的特性（硬い）および全体的特性（しなやか）のため、上記した耐透過性に加えて、好ましい他の特質を織物に含ませることが容易になる。例えば、プレートのためのポリマー樹脂は、織物と木材、鋼、魚、ガラスまたは他の表面との間の静摩擦を最大にするように選定することができる。静摩擦は、把持することが重要な考慮事項である産業用途および戸外スポーツ用途のための手袋において特に重要である。ポリマー樹脂プレートを摩擦係数が大きい材料で被覆すると把持強度をさらに増大することができる。従って、応用における把握に必要な摩擦に適合するプレート材料を選定することにより、特定のそれぞれの応用に対して手袋を特別誂えすることができる。把握強度が大きい様々な応用に対して樹脂を処方するのは容易である。Ｆｉｅｌｃｏはステンレス鋼の表面に対して良好な把持をもたらす樹脂をたやすく処方した。Ｄｅｖｒｏｎはメッキ鋼の表面にたいして良好な樹脂を提供している。本発明の織物の有用な製品の別な例は、擦過性を最大にするために企図された特別にインプリントされたプレートを有する可撓性の清拭布である。例えば、擦過性表面を付与するために金属充填剤を有するポリマーを使用することができる。本発明の擦過性織物は、連結材料の被覆層を有する基礎材料上に作成された単一プレート層配置であってよい。好ましい織物の手袋、モップ、布、パッドまたは類似の物品は比較的硬い表面を清拭するのに好適である。好ましい擦過性の織物は、湿式または乾式研摩にも役立つ。本発明の織物のプレートの擦過特性および基礎材料の可撓性は、最終製品に望む使用特性に従って、やはり個別的に最適化されることができる。基礎材料のしなやかさおよび圧縮性は、擦過性を目的として使用される織物を設計するのに特に重要であることが見いだされている。擦過性織物が擦過されるべき表面に沿って移動するにつれ、個々のプレートが基礎材料中に圧入されることができ、従って、擦過された表面の凹凸に適合する。この圧縮特性がないなら、擦過性織物は、擦過された表面上を滑らかに動きそして、清拭であるにせよ研摩であるにせよその機能を果たす能力がさほど効果的でないであろう。
織物の構造に関する詳細な説明
【００６１】
本発明の耐透過性織物の様々な態様の構造に関する以下の詳細な説明は、当業者が本発明を実施しまた使用することを可能にし、また本発明を実施するのに本発明者が最善と考える方式について記載する。しかしながら、本発明の織物に関して記載する態様の様々な変形は、本発明の原理がここに行う記述中に規定されているので、当業者には容易に明らかになろう。
【００６２】
本記載では織物の態様は、指示を容易にするために時によってはＳＦ１１、ＳＦ１２およびＳＦ１３などの呼称によって指し示す。
【００６３】
図１から４は本発明の発明的特質を表す３層織物１０の態様、ＳＦ１１を示す。図１から３に見るごとく、十字架状の同一な保護プレート１２が互いに隔てられて位置し、また連結材料１５を有する第１の保護プレート層１４中に配列されている。十字架状プレート１２の４つの腕はすべて同じである。第２の保護プレート層１８は層１４と同じであり、やはり連結材料１５を有する。２つの層１４および１８は重畳されまた、第１および第２の層１４および１８の間のプレート間間隔２０のレジストレーション（ｒｅｇｉｓｔｒａｔｉｏｎ）を最小にするように互いに配置されている。図２に見るように、この配置では、プレート間間隔２０は、角が丸くなった概ね正方形の形状の開口２２の相互連結的でない網状構造を形成する。図４Ａおよび図４Ｂは、それぞれ図１および３の直線ＡおよびＢに沿って得られた図１から３のＳＦ１１織物の断面図であり、保護層１２の第１および第２の層１４および１８を示し、また層１４および１８を相互に結合するための結合スポット２７の位置を示し、また層２４を層１８に結合するための結合スポット２９の位置とともに開口プレート２６の第３の層２４を示す。図４Ａに示す層１４および１８の間の垂直方向の間隔は、例示のためだけに図４Ｂに示す間隔とは異なる。結合スポット２７および２９は、それらが互いにそのまま垂直線上にあることがないように、それぞれ位置されていることに留意されたい。このことによって織物の可撓性が強化される。さらに、結合スポットは、結合されている層を連結する露出した材料が重なる位置にある。可撓性を維持するために、結合は２つの硬いプレート間でなくこれらの位置で行われる。
【００６４】
図１は、連結材料１５を有する円形の開口プレート２６の層２４が上にある、重畳された保護層１４、１８を示す。図４Ａおよび４Ｂは、連結材料５の置きかたを一層よく説明する。層２４は、開口プレート２６が、第１および第２の層１４、１８の間のプレート間間隔２０の上にあってそれを覆うように、重畳された層１４および１８の上に位置する。図２および４Ｂは、開口プレート２６の層２４を保護プレート１２の層１８に取り付けるための結合スポット２９を位置決めを示す。図１および３に見るとおり、層１４および１８の保護プレート１２と層２４の開口プレート２６とは織物１０全体を一緒に覆う。図３は図１と本質的に同じであるが、ただし第１の保護プレート層を第２の保護プレート層に結合するための結合スポット２７の位置が示されている。
【００６５】
ＳＦ１１織物はシフォン織物を金属フレームに取り付けることにより製造することができる。プレートの配置の形状（例えば六角形）をしたパターンを有するステンシルがシフォン上に置かれる。シフォンは剥離フィルムで裏打ちされ、そしてステンシルを通じてポリマー樹脂（本明細書で一層詳細に記載されるようにＦｉｅｌｃｏまたはＤｅｖｅｏｎによって処方されることができるような）によって印刷され、シフォン上に保護プレートまたは開口プレートが形成される。樹脂は通常、シフォンを通過して浸透しプレートをシフォン内に機械的に固定する。印刷された樹脂は次いで硬化され（樹脂の仕様に従って要求されるであろうように、熱、室温、水分、または紫外線）、そして剥離フィルムが除去されてプレート層が形成される。織物を使用すべき応用によって必要とされる設計パラメータに応じて、多層のプレートが互いに積層されてよい。プレート間間隔を最小にする（つまり、層の積層物全体を通じて伸びる穴の数および寸法を最小にする）ための層相互間の適切なレジストレーションを達成するために、金属フレームは層を適切にずらすためのレジストレーション用の穴を含む。本明細書中に記載する織物の他の態様を製造することに関して、この製造方法は当業者に容易に明らかになるであろういくつかの変形または追加的工程を用いて適用可能である。プレート層を製造するための別法の例では、プレートを作成するためにステンシル法でなくフォトマスク法が用いられる。この方法では、金属のレジストレーションフレームに連結材料のシートが取り付けられ、ついで連結材料が剥離フィルム上に取り付けられる。次に紫外線硬化性樹脂が連結材料のフレーム側に注入される。樹脂の上に別な剥離フィルムが置かれそして樹脂が拡げられて、連結材料を内に埋め込んだ薄いフィルムがつくられる。フィルムの厚さは典型的に５〜１０ミルの範囲であり、また樹脂を拡げるのに用いるブレードを加圧することにより制御できる。次にフォトマスクを剥離フィルム上に置き、そしてクリップを用いて組み立て物全体を互いに固定する。マスクによって遮断されなかった樹脂は次に紫外線ランプ下で硬化される。樹脂の硬化されていない部分は、次にアルコールのような有機溶媒を使用して洗浄除去される。乾燥の後プレート層が得られる。フォトマスク法は慣用のスクリーン印刷と比較し、部分間の間隙寸法の解像制御がより良いという利点がある。同一のフォトマスク法を使用するとして、紫外線硬化性樹脂はグラスファイバーと予め混合されることができる。洗浄工程の後、プレートの間の間隙にグラスファイバーがいくらか残留するであろう。このグラスファイバーをエッチングで除去するために追加的なエッチング工程が用いられる。ガラスで強化されたプレートは強力化されており、また破裂および切断への耐性が一層大きい。
【００６６】
図５〜８は、本発明の、ＳＦ１２とも認められる、織物の実施態様３０を表すものである。ＳＦ１２織物は、ＳＦ１１織物１０におけるのと同じ層から構成されるが、この層は異なる配置で互いの上に重ね合わせられている。図５に見られる通り、同じ十字形の形をしたガード板１２は、互いに間を置いて、接続物質１５と共に、第一のガード板層１４中に配向させられて、ガード板１２の配列を維持している。十字形のガード板１２の全４つのアーム１６は、同じである。第二のガード板層１８は、ガード板１２の配列を維持するために、接続物質１５も有し、層１４と同一である。２つの層１４及び１８は、重ね合わせられ、互いに配向させられて、第一の層１４と第三の層又は最上層１８との間の、板間の間隔２０の記載を最小限にしている。開口板２６の配列を維持するために、接続物質１５を有する環状の開口板２６の第二の層２４が、層１４及び１８の間に挿入されている。図５及び７において見られる通り、層１４及び１８のガード板配列１２、及び、層２４の開口板２６は共に、織物３０の全体を覆っている。
【００６７】
図８Ａ及び８Ｂは、図５〜７のＳＦ１２織物の断面図であり、第一及び第二のガード板層１４及び１８、並びに、開口板２６層２４を示しており、それぞれの層はガード板層１８及び１４、並びに、開口板層２４を維持するために、接続物質１５を有している。層１４及び２４を互いに結合するための結合点２７、及び層２４及び１８を互いに結合するための結合点２９が、図８Ｂに見られる。図６もまた、結合点２９の位置及びデザインを示すものである。
【００６８】
図１から図８、特には図４Ａ、４Ｂ、８Ａ及び８Ｂの断面図は、板１２及び２６の層１４、１８及び２４のそれぞれが配列される接続物質１５を示すものである。接続物質１５は、模様、及び様々な層１４、１８及び２４の板１２及び２６の板間の間隔を維持している。それぞれの層１４、１８及び２４の配列の形成に関する接続物質１５の構造及び機能は、製造方法に関して更に説明されるであろう。
【００６９】
図９及び１０は、本発明の新規な特徴を具現化する、ＳＦ１５と認められる、織物４０を表すものである。図９に見られる通り、同じ正六角形の形をしたガード板４２は、互いに間を置いて、接続物質１５と共に、第一のガード板層４４中に配向させられている。第二の層４６も、同じ正六角形の形をしたガード板からなる配列であり、接続物質１５にも貼り合わされている。接続物質１５は、模様、及び層４４及び４６のそれぞれの板４２の板間の間隔を維持している。２つの層４４及び４６は、重ね合わせられ、互いに配向させられて、第一の層と第三の層４４及び４６との間の、板間の間隔４８の記載を最小限にしている。図９に見られる通り、この配向において、板間の間隔４８は、６点の星の形をした穴５０の相互連結していない網目を形成している。接続物質１５がベース物質４７の両表面４９の上を覆っている、ベース物質４７の層が、層４４及び４６の間に挿入されている。図１０Ａ及び１０Ｂは、それぞれＡ及びＢの線に沿った、図９の断面図である。図９に見られる通り、層４４及び４６のガード板４２は、織物１０の全体を覆っていないが、６点の星の形をした穴５０の相互連結していない網目を覆わないままである。穴５０は、最適なガード板の適用範囲を保証する程度に小さくなくてはならず、またその層は穴５０の大きさを最小限にするように記載されなければならない。
【００７０】
ＳＦ１５織物及びベース物質を有する本発明の織物の他の実施態様の製造は、ベース物質が金属フレームに初めに取り付けられ、接続物質がそのベース物質の上に置かれる以外は、ＳＦ１１織物に関して記載されるのと同様の方法を使用してなされる。板用の樹脂は、接続物質及びベース物質からなる複合体上にステンシルで模様を刷られている。樹脂は、接続物質に浸透し、硬化によってベース物質に付く。同じ方法を、ベース物質の反対側に繰り返して、他の対抗する板層を作り得る。
【００７１】
図１１及び１２は、同じ３枚の重ねあわされたガード板４２の層４４、４６及び９２を有する、本発明の織物９０、即ちＳＦ１６の他の実施態様の、それぞれ平面図及び断面図であり、それらはまた互いに点で結合させられている。図１１に見られる通り、同じ正六角形の形をしたガード板４２が、互いに間を置いて、接続物質１５と共に、第一のガード板層４４中に配向させられている。第二のガード板層４６は、接続物質１５も有し、層４４と同じである。第三のガード板層９２は、接続物質１５も有し、層４４及び４６と同じである。接続物質１５は、模様、及び層４４、４６及び９２のそれぞれの板４２の板間の間隔を維持している。２つの層４４及び４６は、重ね合わせられ、互いに配向させられて、第一の層と第二の層４４及び４６との間の、板間の間隔４８の記載を最小限にしている。図１１に見られる通り、この配向において、板間の間隔４８は、６点の星の形をした穴５０の相互連結していない網目を形成している。第三の層９２のガード板４２は、層４４及び４６のガード板４２と共に、織物９０を完全に覆っている。図１２Ａ及び１２Ｂは、図１１の織物９０の断面図であり、ガード板の３つの層４４、４６及び９２、並びに、３つの接続物質１５を示している。図１１及び１２は、ＳＦ１６織物における結合点の位置を示していない。結合位置は、ガード板の配列とは一致していない。即ち、結合点の模様は、ガード板の配列の模様には対応していない。織物層は、共に結合して、層の積み重ねからなる連続した層における結合点の垂直な配列を最小限にしている。異なる層において互いの上に垂直な幾つかの結合点が付帯的に生じることにより、織物の柔軟性が幾分減る傾向がある。しかしながら、全体より少ない結合を使用することにより、多層じゅうの結合点の垂直な配置が付帯的に生じることが補われる。
【００７２】
図１３〜１５は、本発明の新規な特徴を具現化する、ＳＦ１７と認められる、織物６０を表すものである。図１３に描かれている通り、織物の第一の層６２は、３つの交互に凹上に曲がった角を有する正六角形の形をしたガード板６４の模様である。３つの隣接するガード板６４は共に、環状の穴を形成し、環状のガード板６６を与える。模様全体が、互いから間隔を置いた同じ数のそれぞれのガード板６４及び６６を有し、接続物質１５と共に、第一のガード板層６２中に配向させられていることに注目しなさい。
【００７３】
図１４は、層６２の上に重ねあわされる、図９に示されるガード板層４４と同じ、第二の層４４を表すものである。層４４は、互いに間を置いた、同じ正六角形の形をしたガード板４２を有し、図１５Ａ及び１５Ｂの断面図において見られる通り、接続物質１５と共に、ガード板層４４中に配向させられている。２つの層４４及び６２は、重ね合わせられ、ガード板４２、６４及び６６は、互いに配向させられて、第一の層と第二の層４４及び４６との間の、板間の間隔６８の記載を最小限にしている。図１４に示される配向において、板間の間隔６８は、環状に曲がったアームからなる相互連結していない網目を形成している。図１５Ａ及び１５Ｂは、それぞれＡ及びＢの線に沿った、図１４のＳＦ１７織物６０の断面図である。図１５Ａ及び１５Ｂに見られる通り、接続物質１５がベース物質４７の両表面４９の上を覆っている、ベース物質４７が、層４４及び４６の間に挿入されている。図１４において見られる通り、層４４及び６２のガード板４２、６４及び６６は、曲がったアームの板間の間隔６８からなる相互連結していない網目のために、織物６０の全体を覆っていない。ＳＦ１５のスタイルの織物よりもＳＦ１７のスタイルの織物において、位置の制御がしやすく、また穴の大きさを最小限にしやすいことが決定された。それ故に、ＳＦ１７での耐破壊性の閾値は、ＳＦ１５でのものよりも大きい。
【００７４】
図１６および１７は、ＳＦ１８として識別される、本発明の新規な特長を具体化している布帛１２０の態様を図解するものである。図１６に見られるように、等しい数の正方形１２６が挟まれている等辺六角形１２４のアレイの層１２２がガードプレート１２４および１２６を構成している。ガードプレート１２４および１２６は互いに一定間隔を置いて配置され、そして接続材料１５を有する第二ガードプレート層１２２の中に指向されている。第一ガードプレート層１２８は層１２２と同一であって、これも接続材料１５を有する。接続材料１５が層１２２および１２８の各々のプレート１２４および１２６のパターンとプレート間間隔を維持している。２つの層１２２および１２８は、第一層１２８と第二層１２２との間のプレート間間隔１３０の位置合わせを最小限に抑えるために、互いに互いに重なり合い、かつ向き合っている。図１６に見えるように、層１２２および１２８のガードプレート１２４および１２６は布帛１２０全体を覆ってはいない。プレート間間隔１３０が四角形の開口１３１の非相互接続網状構造を形成している。開口１３１は布帛の最適ガードプレート被覆範囲を確実に得るために十分に小さくなくてはならない。層１２２と１２８との間には基材４７が挟まれ、その基材４７の両表面に接続材料１５が貼り付けられている。図１７Ａおよび１７Ｂはそれぞれ線ＡおよびＢに沿って取った図１６の断面図である。
【００７５】
図１８および１９は、それぞれ、ガードプレート４２の第一および第三の重ね合わされた千鳥配置層４４および４６、並びに開口プレート７４の第二の介在層７２を有する本発明の布帛７０、即ちＳＦ２２のもう１つの態様の平面図および断面図である。図１８に見られるように、同一の等辺六角形状ガードプレート４２は互いに一定間隔を置いて配置され、そして接続材料１５の相互接続を有する第一ガードプレート層４４の中に指向されている。第三層は層４４と同一であるガードプレート層４６であって、これも接続材料１５を有する。ガードプレート４２の２つの層４４は前記の図９に示された層と同じである。接続材料１５が層４４および４６の各々のプレート４２のパターンとプレート間間隔を維持している。２つの層４４および４６は、第一層４４と第三層４６との間のプレート間間隔４８の位置合わせを最小限に抑えるために、互いに互いに重ね合わされ、かつ向き合わされている。図９に見られるように、この向きにおいて、プレート間間隔４８は６尖頭星状開口５０の非相互接続網状構造を形成している。図１９Ａおよび１９Ｂは図１８のＳＦ２２布帛の断面図である。層４４および４６の間には、図１９Ａおよび１９Ｂに見られるように、単一の接続材料１５を有する基材４７の２つのシートが挟まれている。接続材料１５は、各々が開口５０の上に重なっている円形開口プレート７４の第二層７２を相互に接続している。図１８に見られるように、層４４および４６のガードプレート４２と層７２の開口プレート７４とが一緒になって布帛７０全体を覆っている。
【００７６】
或いはまた、この発明の態様の布帛は、円形開口プレート７４の第二層７２に対する接続材料なしでも集成することができる。開口プレート７４は、それらが表面プレートであるとすれば受けていたであろう剥離応力を受けないので、第二層７２は接続材料１５を省略できるのである。接続材料ありまたはなしで、円形開口プレート７４の第二層７２が基材の第一シートの上に設けられる。基材の第二シートが、次に、層７２の上に押しつけ、その集成体全体を必要な程度まで硬化させる。
【００７７】
図２０〜２１は、それぞれ、ガードプレート４２の第一および第三の重ね合わされた千鳥配置層４４および４６、並びに開口プレート７４の第二介在層７２を有する、ＳＦ２４とも示される本発明の布帛８０の更にもう１つの態様の平面図および断面図である。図２０に見られるように、同一の等辺六角形状ガードプレート４２は互いに一定間隔を置いて配置され、そして接続材料１５を有する第一ガードプレート層４４の中に指向されている。ガードプレート４２から構成される第三層４６は層４４と同一であって、これも接続材料１５を有する。接続材料１５が層４４および４６の各々のプレート４２のパターンとプレート間間隔を維持している。２つの層４４および４６は、層４４と４６との間のプレート間間隔４８の位置合わせを最小限に抑えるために、互いに互いに重ね合わされ、かつ向き合わされている。図９に見られるように、この向きにおいて、プレート間間隔４８は６尖頭星状開口５０の非相互接続網状構造を形成している。共に同一のガードプレート４２から構成される第一層４４および第二層４６並びに開口プレート７４の第二介在層７２は図１４に示されるものと同じに配向され、かつ一定間隔で配置されている。図２１Ａおよび２１Ｂは図２０のＳＦ２４布帛の断面図である。層４４と４６との間には基材４７が挟まれている。図２１Ａは基材４７の１つの表面に埋め込まれた開口プレート７４の層７２を示す。プレート７２は上記基材上に整列状態で配置され、次いでその基材中に押し込まれる。プレート７４の基材中への押入は、それらプレートが未硬化であるか、または一部若しくは完全に硬化されているときに行うことができる。プレート７４が基材中に押し込まれる前に完全には硬化されていない場合、次にその集成体全体は必要とされるように硬化される。プレートを基材中に埋入して有する布帛のこの態様は柔軟性の低いものである。プレートを基材中に埋め込むこの方法は表面プレートに、特に最適の柔軟性が必要とされる場合には使用されないだろう。
【００７８】
接続材料１５は、図２１Ａおよび２１Ｂに見られるように、基材４７の表面の上に重なっている。ガードプレート４２は基材４７に対して接続材料１５により適用されている。図２０に見られるように、層４４および４６のガードプレート４２と層７２の開口プレート７４とが一緒になって布帛７０全体を覆っている。
【００７９】
図２２および２３は本発明の布帛１００、即ちＳＦ２５の態様の平面図であり、そして図２４Ａ、２４Ｂおよび２４Ｃは、それぞれ、図２２線Ａ、ＢおよびＣにそれぞれ沿って取られた上記ＳＦ２５の態様の断面図である。布帛ＳＦ２５は、ガードプレート４２の第一および第三の重ね合わされた千鳥配置層４４および４６、並びに円形開口プレート７４の第二介在層７２を有する。図２２に見られるように、同一の等辺六角形状ガードプレート４２は互いに一定間隔を置いて配置され、そして接続材料１５を有する第一ガードプレート層４４の中に指向されている。ガードプレート４２から構成される第三層４６は層４４と同一であって、これも接続材料１５を有する。ガードプレート４２の２つの層４４および４６は図９、１１、１７および２０に示されるものと同じである。開口プレート７４の層７２は図１８および２０に示されるものと同じである。接続材料１５が層４４および４６の各々のプレート４２の、また層７２の開口プレート７４のパターンとプレート間間隔を維持している。２つの層４４および４６は、第一層４４と第二層４６との間のプレート間間隔４８の位置合わせを最小限に抑えるために、互いに互いに重ね合わされ、かつ向き合わされている。図９に見られるように、この向きにおいて、プレート間間隔４８は６尖頭星状開口５０の非相互接続網状構造を形成している。図２２および２４に図解されるように、層４４および４６のガードプレート４２、および層７２の開口プレート７４の大きさと配置は開口５０の全てを完全に覆い、そのため布帛ＳＦ２５はプレート４２および７４の組み合わせにより完全に覆われる。図２３は、ガードプレート４２の層４４に重ね合わされた開口プレート７４の層７２の図であって、ガードプレート層４４を層７２に結合するための結合場所１０２の位置を示している。図２４Ａ、２４Ｂおよび２４Ｃを参照することにより、層４４のガードプレート４２および層４６のガードプレート４２は共に布帛ＳＦ２５の外面に配向されていることに留意されたい。層４４と７２との間には結合場所１０２が挟まれ、また層７２と４６との間には結合場所１０４が挟まれている。層４４と４６との間には、各々が開口５０の上に重なっている円形開口プレート７４の第三層７２が存在する。
【００８０】
図２５および２６は、それぞれ、本発明の布帛１１０の更なる態様の平面図および断面図である。この態様もこの開示においてＳＦ２６と称されている。等辺六角形状ガードプレート４２の第三および第二の千鳥配置層４６および４４が、円形開口プレート７４の第三重ね合わせ層と共に互いに重なり合っている。図９に見られるように、同一の等辺六角形状ガードプレート４２は互いに一定間隔を置いて配置され、そして接続材料１５を有する第二ガードプレート層４４の中に指向されている。第三層ガードプレート層４６は層４４と同じであって、これも接続材料１５を有する。ガードプレート４２の２つの層４４は前記の図９に示された層と同じである。接続材料１５が層４４および４６の各々のプレート４２のパターンとプレート間間隔を維持している。２つの層４４および４６は、第三層４６と第二層４４との間のプレート間間隔４８の位置合わせを最小限に抑えるために、互いに互いに重ね合わされ、かつ向き合わされている。
【００８１】
層４６と４４との間には、図２６Ａおよび２６Ｂの断面図に見られるように、基材４７が存在する。図９に見られるように、この向きにおいて、プレート間間隔４８は６尖頭星状開口５０の非相互接続網状構造を形成している。円形開口プレート７４の第三層７２は層４４および４６の一方の上に重なり、この場合その開口プレートはＳＦ２６布帛の外面に指向されている。図２５は結合場所１１２の平面図である。図２５に見られるように、層４６および４４のガードプレート４２と層７２の開口プレート７４とが一緒になって布帛７０全体を覆っている。
【００８２】
図２８は、六角形の第一層１４４及び平行四辺形１４８の第二層１４６を有する本発明の織物１４０のもう一つの態様の平面図である。図２９Ａ及び２９Ｂは、それぞれ図２８のＡ線及びＢ線に沿ってとった図２８の断面図である。図２９Ａ及びＢに示す通り、織物は基材（ｂａｓｅ ｍａｔｅｒｉａｌ）４７及び第一層１４４の六角形１４２の列を互いに結合する結合材料１５も有する。当該結合材料はまた、第二層１４６の平行四辺形１４８も互いに結合させる。織物層１４４及び１４６は、織物用途のデザインのニーズに合うように、基材４７に何らかの適当な方法によって結合している。織物は、四角の形状にある互いに結合していないギャップ１４３を有する。
【００８３】
図２７Ａ、Ｂ及びＣは、医用素材のために特に適した、金属ワイヤー強化ガードプレート層を作成する方法を記載する。医用手袋のための耐刺し傷素材は、医療関係者の手先の器用さを保つために柔らかく、かつ柔軟性を有する必要があるものの、一方で鋭い医用針及びナイフに対する高いレベルの刺し傷、切り傷耐性を提供しなければならない。柔らかさ及び柔軟性の必要性のため、素材が相当に薄くなければならない（好ましくは１ｍｍより薄い）ということが定まる。もし多層が用いられる場合、各プレート層の厚さは１ｍｍ未満へと減らす必要があるが、それは医療環境において遭遇する、刺す又は切る力に耐える程に十分強くないかもしれない。厚さ、柔軟性及び強さの所望の組み合わせを達成するために、重合体プレートは金属プレートにより強化されるか、又は置き換えられなければならない。図２７Ａ、Ｂ及びＣに図解した織物では、プレートを加工するために、重合体樹脂中に埋め込んだ金属ワイヤーの網を使用している。金属以外のワイヤーの網もまた、その型や特徴によって有効となり得る。典型的な金属ワイヤーの網は１０ミル未満の厚さを有し、スチール製である。図２７Ｃは本発明の態様である織物５０を図解する。図２７Ａ及び２７Ｂは織物５０製造方法における中間工程を図解している。
【００８４】
図２７Ｃの織物は、ガードプレート５４の重合体樹脂が硬化する前に、ガードプレート５４中に埋め込んだ金属ワイヤー網５２で加工されている。当該方法は、結合材料１５のシートを金属ワイヤー網５２で覆うこと、及び、次いで重合体樹脂５３を図２７Ａに示すワイヤー網−結合材料の組み合わせの上に注ぐことを含む。次に、ガードプレート５４の配列の形状へとパターン化したフォトマスクを、ワイヤー網５２−結合材料１５−樹脂５３の組み合わせの上に置く。フォトマスクのパターンは、ガードプレート５４の位置が完成した織物５０の中になるような開口を有している。次にフォトマスクされた材料を紫外線に暴露して、フォトマスクで覆われていない樹脂５３、つまり、ガードプレート５４の配列、を硬化させる。次いで、ギャップ内の暴露されていない、未硬化の樹脂５３を洗い流し、図２７Ｂに図解した中間の織物を得る。ここで、当該中間の織物は、ガードプレート５４の間にギャップ５５を有する。ガードプレート５４の間（ギャップ５５の中）の露出された金属の網５２をここで、例えば、塩化第二鉄等を用いてエッチングにより取り除き、図２７Ｃに示した本発明の織物５０を製造する。この方法により製造された織物５０は、金属ワイヤー網により一体的に強化されたガードプレート５４の配列を有する。そして、ガードプレート５４は結合材料１５により互いに結合し、そして当該結合材料はギャップの間、ガードプレート５４を通じて、かつ、ガードプレートと一体となるように及んでいる。
【００８５】
図３０Ａ及びＢは、金属ガードプレート層１５１を有する本発明のもう一つの態様の断面図である。金属ガードプレート１５２は、例えば２から５ミルの厚さを有するステンレススチールシートを用いて加工されていてもよい。金属シート１５５は、図３０Ａに示す通り、ポリウレタン等の柔軟性のある結合剤１５３により結合材料１５を完全に被覆することにより、例えば柔軟性のある基質シフォン等の結合材料１５に結合される。完全な被覆の方法は、結合剤１５３が結合材料１５の両面を被覆するような、結合材料１５の飽和を与える。フォトレジストフィルムを図３０Ａに示した複合材料の両面にガードプレート配列パターンで適用し、次いで金属シート１５５をエッチングにより取り除いて、図３０Ｂに示すような、互いに切り離されたガードプレート１５２の配列を残す。フォトレジスト材料はエッチング工程の後に取り除かれる。ガードプレート配列は、柔軟性のある結合剤１５３によってガードプレートに結合されている結合材料１５によって、あらかじめ定められた空間的関係に維持される。織物５０の強さをさらに増強するため、金属シート１５５を結合材料１５の両面に結合し、次いで本段落中上記で説明した通りに、金属に結合した結合材料１５の両面において加工工程を行うことにより、ガードプレート１５２の二重層を作成することもできる。
【００８６】
前段落で記載した、結合材料１５を結合剤１５３で完全に被覆することによる金属シート１５５を結合材料１５に結合する方法の代替方法としては、完成した織物１５０においてガードプレートが位置することになる場所のみで、結合材料を金属シートにスポット結合することである。この結合方法では、強力で、通常硬い、エポキシ構造の接着剤が効果的であった。ギャップの位置にはスポット結合接着剤は塗布されない。結合剤１５３を結合材料１５上に刷り込む（ｓｔｅｎｃｉｌ）ことができ、その後、結合剤１５３が硬化する前に金属シート１５５を結合剤量１５へ結合する。スポット結合手段は一定のデザイン規準に合う織物１５０を与えるものの、好ましい結合方法は、結合剤１５３の連続的な層を用いるものである。スポット結合方法では、スポット結合のために用いる結合剤接着剤のレオロジー及びこれら接着剤のスクリーン印刷方法における固有の変動性により、ガードプレートの大きさ及び形状、並びにガードプレート１５２間のギャップ１５４の正確さに限界がある。結合剤の連続的な塗布の使用は、非常に正確なエッチング工程により限定されるに過ぎない。結合剤１５３の連続的な塗布の使用は、ガードプレートの間において、金属シート１５５の厚さ程までもの、狭いギャップの作成を可能にする。これにより、織物１５０の刺し傷及び貫通に対する耐性が増す。
【００８７】
最終織物の任意の態様の適当な柔軟性を維持するために、織物の屈撓中圧縮または延伸できる物質から保護プレート間のギャップが自由になることが重要である。保護プレート物質は通例固く、屈撓性がないので、織物を曲げることにより生ずる大部分の張りはギャップ部分に集中する。ギャップ部分の柔軟な物質でさえ、ギャップ部分で張りが増強するので織物全体の固さに有意に寄与することができる。ギャップが非常に狭い場合織物を屈撓すると隣接する保護プレートのジャミングは織物の屈撓性を解決することもできる。この隣接する保護プレートのジャミングはギャップの寸法が保護プレートの厚さより小さくなる場合起こる。しかし厚さの範囲が２〜５ミルの金属プレートでは、全体の屈撓性を解決せずに保護プレートの厚さを小さくして保護プレート間のギャップ寸法を狭くすることができる。ギャップの狭少化は、ギャップが小さい程侵入器具は本発明の織物に侵入する機会が小さいので値打ちのあるゴールである。２〜５ミルの範囲の金属シートの厚さのギャップを加工できるエッチングテクノロジーは十分に正確である。２〜５ミルのギャップ寸法は図３２に示すインスリン針に対する１３ミルから２１ゲージ針１５６に対する３１ミルの範囲の、一般的医学用針よりはるかに小さい。２ミルのプレート間のギャップは２１ゲージ針が着用者の皮膚にギャップを通して侵入することを止めるであろう。および、織物の柔軟性はプレートの厚さがギャップ寸法より小さい場合増強されるので、プレートの厚さは２ミルより小さくすべきである。５ミルより大きいギャップ寸法は２１ゲージ針が織物を通して侵入するのを制止しないであろうし、プレートの厚さがギャップ寸法より大きくあるべきではないので、５ミルギャップ寸法を使用する場合、プレートの厚さは５ミルを超えるべきではない。停止する寸法にギャップを小さくするために、２１ゲージ針を従って２〜５ミルの範囲のプレートの厚さを必要とする。一般にポリマープレートは５ミル以下の厚さではプレートへの侵入に抵抗するだけの十分の強さがない。他方、２〜５ミルの厚さ範囲の金属プレートは侵入に対し十分な強さの抵抗性がある。
【００８８】
図３２に図示した２１ゲージ医学用針は鋭い先端次いで切断エッジから成る。先端の角度は約２６°であるので、金属保護プレート間の１ミルのギャップ寸法毎に、針の先端は２ミル前進できる。金属保護プレート間のギャップ寸法が２ミルであり、その場合織物は厚さが４ミル以上である場合、針の先端は織物に侵入するためにギャップ周囲の保護プレートを破壊しなければならない。針の先端が直接ギャップに当る場合でさえ、針がギャップを通して侵入するには或るレベルの力が要る。これは金属保護プレートを曲げ、および変形し、接着剤を薄く裂き、基礎物質の引き伸ばすことを含むからである。各種適用に対し織物をデザインする場合、デザインパラメータを最高化することにより、織物のもっとも弱い点においてさえ保護プレート間のギャップに大きい抵抗性を得ることができる。保護プレート間のギャップ寸法はギャップの穴開け抵抗性が適当であるように十分に小さい場合、金属プレート表面の針先端の滑りは発行物より小さい。このような場合、針の滑りの抵抗処理をしない固体金属シートは使用でき、尚高いレベルの穴開き抵抗性を維持する。
【００８９】
金属プレートに適する物質は２〜５ミルの厚さを有するステンレス鋼シートである。Ｈ．Ｂ．Ｆｕｌｌｅｒ  ＵＲ−２１３９およびＣｉｂａ  ２０４０ポリウレタンの接着剤は有効であることが分かった。これらの接着剤はその柔軟性、その接着強度、およびエッチング処理後良好な接着強度を維持するその能力に対し選択される。金属プレート組立てにより、メッシュ補強し、またはせずに使用した基礎織物の例はアマラである。接着剤に埋蔵するに適する連結物質はシフォン織物である。
【００９０】
図９および１０に示したＳＦ１５織物は図３０ＡおよびＢの金属処理保護プレートアプローチを使用して製造できる。２つの金属保護プレート１５２層は使用できる。各保護プレート１５２層はＳＦ１５織物と関連して記載した他のものからの分れである。各金属保護プレート間で１５２層は図３１に示した基礎物質４７である。基礎物質４７は合成皮革物質アマラでありうる。金属シート１５５は接着剤１５５を使用して基礎物質に接着できる。２重金属プレート織物の別の態様は連結し、または連結せずに相互に接着した２つの金属シートまたはそれら間の基礎物質を含む。柔軟性接着物質はもっとも有効であるが、固い接着物質が使用される場合、２つのシートの連続接着よりむしろスポット接着が柔軟性織物を得るのに必要である。２つの金属シートの態様では、光硬化性樹脂フィルムは両側面に適用され、金属はエッチングして不連続プレートを残こし、柔軟性プレート層を形成する。
【００９１】
図３３ＡおよびＢはワイアメッシュで補強した金属保護プレートを含む本発明織物の態様を示す。図３３Ａはワイアメッシュ織物１６０で補強した金属保護プレートの製造方法の中間工程である。中間工程は柔軟性接着剤のような接着剤１５３により、シフォンのような連結物質１５に接着した金属シート１５５の複合物から成り、これらは順次適当な接着剤１５３によりワイアメッシュ５２に接着し、接着剤１５３はワイアメッシュ５２の底部に示され、接着剤１５３が多孔性ワイアメッシュ５２に注加されると、ワイアメッシュ５２を通して流れる、事実により形成する。図２７および３０に引用した上記組立て方法中、図３３Ｂの織物１６０が形成され、これはワイアメッシュ５２で補強され、保護プレート層１６２の不可部分である連結物質１５により相互に連結した金属保護プレート１５２から成る。特別の適用に対し必要の場合、多数層の保護プレート層１６２は相互に積み重ねることができ、多数層織物を通して延びる開口は数および寸法が最少であることができ、または全体的に削除できるように相互に登録できる。
【００９２】
図３４は多数層を相互に接着する別法を説明する。この接着方法は特別の織物の用途の特定目的による織物のほとんど任意の態様により使用できる。この接着方法または配列に対する目的はこの開示で説明した他の方法、すなわち多数層織物の全体的柔軟性をぎせいにせずに、相互に確実に層を接着する方法と同じである。図３４の接着方法８０は隣接する相互に垂直の不連結線形を有する不連結線（または伸びた長方形または同様の形状）８１形の整列して配列された柔軟性接着剤を使用することによりこの目的を達成する。
【００９３】
（織物試験の記載）
試験装置および方法
針穴開け試験は本明細書に記載の織物試料でイマダ  パンクチュアー  レジスタンス  テスター、型番号  ＤＰＳ−４４Ｒ、イマダ会社、４５０  Ｓｋｏｋｉｅ  Ｂｌｖｄ．，Ｓｕｉｔｅ  ５０３．Ｎｏｒｔｈｂｒｏｏｋ，ＩＬ  ６００６２から入手できる、を使用して行った。パンクチュアー  テスターは０〜４４ポンドの範囲の力を測定することができる。織物試料はテスターの金属ベースの上部に置く。針（一般的に円錐形先端を有し、直径２０ミル）はテスター  プローブに取り付け、これは織物試料上に垂直に位置する。プローブは固定速度（例えば、８０ｍｍ／分）で織物試料の方向に移動する。パンクチュアー  テスターは穴開け中到達したピークの力を測定し、記録する。テスターは試験針が織物試料に突き当たる角度を調整して変えることができる。
【００９４】
切り裂き抵抗性（ｃｕｔ ｒｅｓｉｓｔａｎｃｅ）試験機は、本明細書において特許請求の範囲に記載された繊維の切り裂き抵抗性を試験するためにデザインされ構成された。切り裂き抵抗性試験機は、ＡＳＴＭ Ｆ１７９０−９７、Ｓｔａｎｄａｒｄ Ｔｅｓｔ Ｍｅｔｈｏｄ ｆｏｒ Ｍｅａｓｕｒｉｎｇ Ｃｕｔ Ｒｅｓｉｓｔａｎｃｅ ｏｆ Ｍａｔｅｒｉａｌｓ Ｕｓｅｄ ｉｎ Ｐｒｏｔｅｃｔｉｖｅ Ｃｌｏｔｈｉｎｇに記載された標準的な切り裂き抵抗性試験機と同様である。繊維試料は、試験機の真鍮シートでカバーされた木製のドラムの上に載せられた。切り裂き試験機のレバーアームに取り付けられたかみそりの刃が繊維の表面にあてられる。所定の重量がレバーにかけられ、通常の切り裂きの力を生成させる。かみそりの刃が、繊維に対して、４インチの距離でそれに平行に切りこまれる。かみそりの刃が４インチ以内に試料を切りこむ場合は、しきい値切りこみ力（ｔｈｒｅｓｈｏｌｄ ｃｕｔ−ｔｈｒｏｕｇｈ ｆｏｒｃｅ）が測定され、記録される。かみそりの刃が４インチ以内に試料を切りこまない場合、テスト結果は、「非−切りこみ」（“ｎｏ−ｃｕｔ”）のように記載される。新品のかみそりの刃が各々の試験で使用される。
パンク及び切りこみ試験機を使った繊維試料の試験結果
【００９５】
ＳＦ１５繊維（ＳＦ１５Ｆａｂｒｉｃ）
ＳＦ１５繊維は、図９及び１０を参照して上記で解説され開示される。Ａｍａｒａ（登録商標）、不織ポリウレタン及びナイロン合成レザーは、ＳＦ１５の試料を調製するためのベース材料として使用される。Ａｍａｒａ（登録商標）ベース材料は約２０ミルズ（ｍｉｌｓ／すなわち、２０×１０００×１インチ）の厚さである。ポリエステルシフォン結合材料は、Ａｍａｒａ（登録商標）の頂上に据えられ、そしてポリマー樹脂プレートは、１０ミルの厚さのステンレス鋼の型板を使った材料の上にスクリーンプリント（ｓｃｒｅｅｎ ｐｒｉｎｔ）される。プリントパターンは、複数の８０ミルの六角形（小さい直径）をもった六角形配列である。六角形間の間隔のサイズは１４ミルズである。ポリマー樹脂は、本明細書で前述されたように、Ｆｉｅｌｃｏ Ｉｎｄｕｓｔｒｉｅｓ， Ｉｎｃ．， １９５７ Ｐｉｏｎｅｅｒ Ｒｄ．， Ｈｕｎｔｉｎｇｄｏｎ Ｖａｌｌｅｙ， ＰＡ１９００６によって形成され、ＴＲ２１として指定される、一部の熱硬化性エポキシ樹脂である。その樹脂は１時間１２０℃で熱硬化される。それから、図９に見られるＳＦ１５の繊維を得るために、図１０Ｂに示されるように適当に登録された六角形配列で、同様の型板プリントが他のＡｍａｒａ（登録商標）の表面上で行われる。結果としてのＳＦ１５繊維は柔軟であり、約４５ミルズの厚さを有する。
【００９６】
プローブ（ｐｒｏｂｅ）としてグラビット針（ｇｒａｂｂｉｔ ｎｅｅｄｌｅ）を使用して、ＳＦ１５試料繊維のパンク抵抗性は、９０度の角度で繊維を突く針の動きについて、３．５±０．７ｌｂｓ．であり、３０度の角度で繊維を突く針の動きについて、３．１±０．７ｌｂｓ．であると決定された。切り裂き抵抗性は約７ｌｂｓであると測定された。グラビット針またはピンは、ある事務用品店で入手されるものである。それは直径約２０ミルズであり、円錐型の先端を有する。それは、形状と厚さの故にパンクのプルーブとして使用される。
【００９７】
ＳＦ１６繊維（ＳＦ１６Ｆａｂｒｉｃ）
ＳＦ１６繊維は、図１１及び１２を参照して本明細書で解説され開示される。Ｄｅｖｃｏｎ  Ｐｌａｓｔｉｃ  Ｓｔｅｅｌ（登録商標）Ｐｕｔｔｙ（Ａ）は、ガードプレート層を得るために、１０ミルの厚さのステンレス鋼の型板を使って、解放された背面（ｒｅｌｅａｓｅ ｂａｃｋｉｎｇ）上で支持されたポリエステルシフォン繊維上にスクリーンプリントされる。繊維は４５分間７０℃で熱硬化され、続いてその後４時間室温で硬化される。３つの同じ層が、Ｚｅｌｌｅｒ Ｉｎｔｅｒｎａｔｉｏｎａｌ，６２３ Ｅｌｌｅｎ Ｄｒ．， Ｗｉｎｔｅｒ Ｐａｒｋ，ＦＬ ３２７８９から入手されるＦｌｅｓｈ  Ｔｅｘ（登録商標）ポリウレタン樹脂を使用して、図１２Ａ及び１２Ｂに示されるように、適当に登録された位置で一緒に結合される。Ｆｌｅｓｈ  Ｔｅｘ（登録商標）は、ポリウレタンタイプの複数部（２または３部）からなる熱硬化性樹脂である。Ｆｌｅｓｈ  Ｔｅｘ（登録商標）は、３０分間７０℃で熱硬化される。ＳＦ１６繊維試料の全体的厚さは約６５ミルズであった。
【００９８】
ＳＦ１６試料は、グラビットピンを使用してパンクの試験がされた。２．０ｌｂ．の力をかけた場合で、９０度、５２度、及び３０度の角度の突き刺しに対して貫通は観察されなかった。試料の切り裂き抵抗性は１４ｌｂｓ．であった。
【００９９】
ＳＦ１７繊維（ＳＦ１７Ｆａｂｒｉｃ）
ＳＦ１７繊維は、図１３〜１５を参照して本明細書で解説され開示される。２０ミルの厚さをもったＡｒａｍａ（登録商標）がベース繊維である。使用される材料及びプリントプロセスは、ＳＦ１５繊維とタイトルされた本明細書のセクションで上述された通りである。しかし、層６２のプリントは、図１３に示されるように、ＳＦ１７ガードプレート６４及び６６を刻み込む（ｉｍｐｒｉｎｔ）ために型板パターンを使用する。結果としてのＳＦ１７繊維は柔軟であり、約４５ミルズの厚さを有する。
【０１００】
プローブ（ｐｒｏｂｅ）としてグラビット針（ｇｒａｂｂｉｔ ｎｅｅｄｌｅ）を使用して、このＳＦ１７繊維試料のパンク抵抗性は、９０度の角度で繊維を突く針の動きについて、３．４±０．７ｌｂｓ．であり、３０度の角度で繊維を突く針の動きについて、３．１±０．７ｌｂｓ．であると決定された。切り裂き抵抗性は約８ｌｂｓ．であると測定される。
【０１０１】
ＳＦ２２繊維（ＳＦ２２Ｆａｂｒｉｃ）
ＳＦ２２繊維は、図１８及び１９を参照して解説される。１０ミルの厚さをもったＡｒａｍａ（登録商標）がベース材料４７として使用される。結合材料１５として使用されるポリエステルシフォンは、ＳＦ１５とタイトルされたセクションで前述されたように、Ａｒａｍａ（登録商標）の頂上に配され、Ｆｉｅｌｃｏポリマー樹脂で型板成形されて、図１９Ｂに見られるようなガードプレート４２配列層４４が形成される。ポリマー樹脂は、ＳＦ１５とタイトルされたセクションで述べたように硬化される。二つのそのようなガードプレート４２配列層４４及び４６が形成される。層４４の上で、円形のアパーチャプレート７４の層７２は、図１９で解説されるようにプリントされる。シフォン層なしで層７２をプリントすることも可能ではあるけれども、図１９Ａ及び１９Ｂのように、層７２はシフォン層１５を通じてプリントされてもよい。最適に性能を発揮させるために、アパーチャ層７２は、結合材料１５を含むべきである。
【０１０２】
層４４、４６及び７２は、図１９に示されるように、適当に登録された位置で、共に結合される。層７２のガードプレート７４配列は、層４４、４６及び７２を共に結合する前に硬化されてもよいし、そうしなくてもよい。層７２が層４４、４６及び７２を結合させる前に硬化されない場合は、ＳＦ２２繊維７０はその後硬化される。結果としてのＳＦ２２繊維は柔軟であり、約５０ミルズの厚さを有する。
【０１０３】
プローブとしてグラビットピンを使用して、この繊維のパンク抵抗性は、９０度の角度で繊維を突く針の動きについて、３．５±０．５ポンドであり、３０度の角度で繊維を突く針の動きについて、３．０±０．５ポンドであると測定された。切り裂き抵抗性は約９ポンドであると測定された。
【０１０４】
ＳＦ１６繊維（ＳＦ１６Ｆａｂｒｉｃ）
ワイヤメッシュ強化繊維のガードプレート層は、図２７に記載された方法によって製造される。ＵＶ樹脂（ＵＶ−ｒｅｓｉｎ）は、ＵＣＢ  Ｃｈｅｍｉｃａｌｓから入手されるＥｂｅｃｒｙｌ  ６４５である。光開始剤（ｐｈｏｔｏ−ｉｎｉｔｉａｔｏｒ）は、Ｃｉｂａから入手されるＩｒｇａｃｕｒｅ  １８４である。１００部のＵＶ樹脂は、２部の光開始剤と混合される。ワイヤメッシュは、Ｓｅｆａｒ  Ａｍｅｒｉｃａ，Ｉｎｃ．から入手される。ワイヤは、インチあたり１６５×１６５数のメッシュがついたステンレス鋼３１６から製造される。ワイヤの直径は、０．００２５インチである。開口のサイズは０．００３６インチである。重量密度は、６．７５Ｉｂ／ｓｑ．ｆｔである。
【０１０５】
図１１及び１２に示されるように、ＳＦ１６のデザインにおいて、ガードプレートは６０ミルの六角形である。間隔のサイズは７ミルズである。個々の層の全体的な厚さは１０〜１２ミルズである。
【０１０６】
結合のために、３１ミルの直径の接着点（ａｄｈｅｓｉｖｅ ｄｏｔｓ）が使用される。それらは規則正しく０．３４インチ毎に分離している。結合接着剤は、Ｚｅｌｌｅｒ  Ｉｎｔｅｒｎａｔｉｏｎａｌから入手されるＦｌｅｓｈｔｅｘである。１０部のＦｌｅｓｈＴｅｘ成分Ａと１０部のＦｌｅｓｈＴｅｘ成分Ｂが混合され、その後０．８部のＣａｂ−Ｏ−Ｓｉｌ流れ調整剤（ｆｌｏｗ ｍｏｄｉｆｉｅｒ）へ加えられた。
【０１０７】
試料は、３０度の角度の動きで２１ゲージ（ｇａｕｇｅ）医療用針を使用して試験された。これは、パンクテストのための最も厳しい条件をの一つを代表している。４つの試料が作成され、２０回のパンクテストが各々の試料のためになされた。
【０１０８】
（発明の詳細な説明の要約）
本発明の繊維の実施形態は、公共の安全管理者（ｓａｆｅｔｙ ｏｆｆｉｃｅｒｓ）、機械技術者、畜産業者、外科医などのような、可能性として貫通による怪我に曝される職業に従事するひとたちの保護性の衣服に使用される。繊維の厚さ、プレートの大きさ及びスタイル、本発明の繊維が構成される物質及び材料次第で、保護性の衣服は突き刺したり切ったりすることから針に対する抵抗性までの範囲の特性をもちうる。本発明の繊維が貫通やパンクに対する抵抗のために使用される場合、プレートは硬い貫通またはパンク抵抗性の物質から製造される。好ましくは、本発明の繊維から製造される貫通またはパンク抵抗性の衣服または物品は、貫通またはパンクがあると思われる部分に向かって配向された配列である複数の硬いプレートを有するであろう。本発明による繊維のスポーツ及びアウトドア用衣服は、昆虫や蛇に噛まれることに対して抵抗性を有することができる。本発明の繊維から製造された衣服は、貫通やパンクからの保護が要求される特定の活動や環境に適しており、それは、オートバイのような解放されたカバーされていない乗り物に乗る場合の衣服、工業上の安全服、潜水服、貫通またはパンク抵抗性の靴およびヘッドカバーを含む。貫通に対する抵抗性が要求される他の物品は本発明の繊維から製造され、オイルタンカー、池、埋立地、水泳のためのプール、及びタイヤのための液体保持用の地（磨耗等を防ぐために２つの面の間にはさむもの）を含む。膨らませ用のいかだ、軽量の船舶、例えばカヌー、カヤック及びレース用のシェルのようなもの、またはエアーマットレスを含む、貫通抵抗性が要求される物品が、本発明の繊維から製造されうる。医療、歯科分野での使用だけでなく他の職業のための衣服によって、様々な貫通及びパンク抵抗性の物質及び材料の種類が要求されるだろう。繊維にかけられる力は多様であるから、プレートの種々の厚さ及び大きさが必要とされる。
【０１０９】
医療用の手袋においては、ガードプレート及びアパーチャプレートのサイズ及び形、及びそれらが形成される物質は、実行される特定の方法、及び種々の状況によって多様であるかもしれない。本発明のパンク抵抗性繊維で手袋全体を強化することは必要ない。繊維はハイリスクな部分だけ戦略的に強化していればよい。
【０１１０】
本繊維は、プレートの特定の形、大きさに依存しない。本繊維は広範に種々の可能性ある使用に合わせた大きさとすることが可能である。形、大きさ、及び、それらが製造される物質、及び材料の選択はその使用法に依存し、通常の工業的な計算によって決定されうる。本発明の繊維が、適当な強度、抵抗性、及び大きさをもった物質及び材料で製造されるとき、生物災害、及びガソリンと他の石油または燃料製品を包含する発火性及び爆発性液体に対する、柔軟性で、切り裂き、パンク、及び突き刺し抵抗性の囲い込み（ｅｎｃｌｏｓｕｒｅ）を形成する。
【０１１１】
プレートが製造される物質は、現在既製品として入手することができ、また、樹脂の場合には、種々の適用の場面における使用のため繊維に要求されるデザインパラメータに合致するよう、樹脂製造者によって容易に形成される。例えば、その物質は、金属（例えば、ステンレス鋼またはチタン）、合金、セラミック、ポリマー、高強度複合物（カーボンファイバまたはガラス複合物のようなもの）またはガラスでありうる。適用するために所望される特性を達成するために必要な選択された厚さで、特定のパンク、突き刺し、及び切り裂きの力に抵抗できる、他のどのような物質も使用することができる。適当な製品の他の例は、Ｄａｒｏｃｕｒ（登録商標）、Ｅｐｏｎ（登録商標）、またはＥｂｅｃｒｙｌ（登録商標）のようなエポキシ樹脂またはアクリル樹脂、他の熱硬化性樹脂、及び他のポリマとそのような樹脂の混合物、及び、任意に種々の適当な硬化剤を含む。どのような物質でも、好ましくは砕けやすくまたは脆弱であってはならない。本繊維が液体の囲い込みまたは貯蔵所を形成し、または液体の環境において使用されるとき、本繊維のために選択された物質及び材料は、包含される液体の化学的または物理的作用に対して抵抗性を有するべきである。
【０１１２】
本発明の繊維を組み立てる方法は、現在使用されている製造技術、及び本明細書において述べられているようなベース材料の上へのプリントプレート（ｐｒｉｎｔｉｎｇ ｐｌａｔｅｓ）を設置する新規な方法を使用する。
【０１１３】
本開示で述べられるいずれのプレートの表面も、平面状、凹状、凸状、またはそれらの組合わせ、または特定の使用の必要性に合致するように特に構成された表面であってもよい。種々の適用のために本発明の繊維において使用されるガード及びアパーチャプレートは、本繊維が抵抗することが意図される突き刺し、または切り裂きの力に抵抗するのに十分な厚さを有する。同じ本発明の繊維の種々の層の複数のプレートは、それぞれ異なった物質で製造されてもよい。
【０１１４】
結合材料は、繊維のプレートの間に挿入されるときに、繊維内部で、及び複数のプレートのお互いに対する規定された動きの規定された範囲内で、複数のプレートの所定の空間的関係を維持するような、どのような材料であってもよい。そのようにするため、結合材料は柔軟性を有しなければならない。結合材料は、繊維におけるプレートの配列を維持し、結合するために必要とされる機能を実行しうる限りは、連続的であっても、ある選択された不連続性を有していてもよい。繊維におけるまたは繊維で製造された有用な物品における柔軟性、屈曲性、及びねじり性、及び任意には伸張性の諸特性を増大させるために、材料におけるどのような不連続性が選択されてもよい。材料におけるどのような不連続性も、繊維の部分的または全体的な、または繊維で構成される有用な物品の、要求される貫通抵抗性が損なわれないように、選択され位置しなければならない。そのような不連続性はまた、繊維の構造的集約性に悪影響を及ぼさないように、配列のどのような部分も分離しないように、選択され位置しなければならない。その材料は、エラストマー系であっても、非エラストマー系であってもよい。材料は、柔軟性、屈曲性、及びねじり性を含む本発明の繊維の動きの所望の３つの自由度を増進させることに関連して選択される。材料はまた、本発明の繊維の耐屈曲性（ｅｌａｓｔｉｃｉｔｙ）及び伸張性の所望の特性を増大させるために選択されてもよい。エラストマーのような伸張可能な材料は、この機能を実行するのに適した柔軟性のある材料の一例である。しかし、非伸張性の材料はある適用の場面では適している。材料は、製造されても自然界に存在するものであっても、またその二つのブレンドであってもよい。
【０１１５】
本明細書に記載された他の実施形態と同様に、他の変形は、適用における機能的、実用的な必要性に合致するのに適している。そのような変形は、本発明の本質及び範囲内でなされる選択である。
【０１１６】
本明細書は、本発明の貫通抵抗性の繊維の種々の実施形態を開示し、解説するものである。複数のプレート及び層の種々の配列が開示されている。しかし、これらの解説され及び開示された配列は、本発明の目的を実施し達成するための唯一の配列を意図するものでもないし、本発明に包含される唯一の可能な実施形態を示すものでもない。本発明は、本発明の貫通抵抗性繊維の範囲内で変形が可能であり、そしてそれ故、本発明は本明細書に記載された正確な細部に限定されるものではない。本発明は、添付の特許請求の範囲の範囲内である全ての変形、代替を含むものである。
【図面の簡単な説明】
【図１】
図１は、複数の層を有する繊維の実施形態を示す平面図である。すなわち、ガードプレートの第１の及び最も低位の層／ガードプレートの第１の層の頂上に重畳され、互い違いに配置された第２のガードプレートの層／及び、ガードプレートの第２の層の頂上に配置されたアパーチャプレート（ａｐｅｒｔｕｒｅ ｐｌａｔｅｓ）の第３の外層であり、それらは一緒になって繊維領域全体を覆う。
【図２】
図２は、図１の繊維の平面図である。それは、第１及び第２のガードプレート層、及びアパーチャプレート層を結合するための結合部分の位置のみを示すものであるが、アパーチャプレート第３の外層を示すものではない。
【図３】
図３は、本質的には図１と同じであるが、第３のガードプレート層に第２のガードプレート層を結合するための結合部分の位置を除いて示すものである。
【図４】
図４Ａ及び４Ｂは、図１、２、及び３における線Ａ及びＢに沿った各々の断面図であり、とりわけ、複数の層を結合するための結合部分の位置を示す。
【図５】
図５は、本発明の繊維の他の実施形態の平面図である。それは、第１の及び最も低位のガードプレートの層／アパーチャプレートの第２の介在層／及びお互いの上に重畳され、互い違いに配置されたガードプレートの第３の層を有し、それらは一緒になって繊維領域全体を覆う。
【図６】
図６は、図５の繊維の平面図であり、第１のガードプレート層、アパーチャプレート層、及び第２のガードプレート層へアパーチャ層を結合するための結合部分の位置を示す。
【図７】
図７は、図５の繊維の平面図であり、３つの層と、第２及び第３の層を結合するための結合部分の位置を示す。
【図８】
図８Ａ及び８Ｂは、図５、６、及び７における線Ａ及びＢに沿った各々の断面図であり、複数の層を結合するための結合部分の位置を示す。
【図９】
図９は、重畳され互い違いに配置されたガードプレートの第１及び第２の層を有する繊維の他の実施形態を示す。
【図１０】
図１０Ａ及び１０Ｂは、各々線Ａ及びＢに沿った図９の繊維の断面図であり、ベース材料によって介在された複数のガードプレート層を示す。
【図１１】
図１１は、３つ同じに重畳されたガードプレート層を有する繊維のさらなる他の実施形態を示す。
【図１２】
図１２Ａ及び１２Ｂは、各々図１１の繊維の線Ａ及びＢに沿った断面図である。
【図１３】
図１３は、本繊維の他の実施形態の平面図であり、同じではない複数のガードプレートのパターンを有する第１の層を示す。
【図１４】
図１４は、図１３の繊維の平面図であり、第１の層上に重畳された第２の層を示す。
【図１５】
図１５Ａ及び１５Ｂは、図１４の繊維の線Ａ及びＢに沿った各々の断面図であり、ベース材料によって介在された複数の層を示す。
【図１６】
図１６は、ガードプレートの重畳され互い違いに配置された第１及び第２の層を有する繊維の追加の実施形態の平面図である。
【図１７】
図１７Ａ及び１７Ｂは、図１６の繊維の線Ａ及びＢに沿った各々の断面図であり、ベース材料によって介在された複数の層を示す。
【図１８】
図１８は、ガードプレートの重畳され互い違いに配置された第１及び第２の層、及びアパーチャプレートの第３の介在層を有する繊維の追加の実施形態を示す。
【図１９】
図１９Ａ及び１９Ｂは、図１８の繊維の線Ａ及びＢに沿った各々の断面図であり、ベース材料の二つのシートの間に位置するアパーチャ層を示す。
【図２０】
図２０は、ガードプレートの重畳され互い違いに配置された第１及び第２の層、及びアパーチャプレートの第３の介在層を有する繊維の実施形態の平面図を示す。
【図２１】
図２１Ａ及び２１Ｂは、図２０の繊維の線Ａ及びＢに沿った各々の断面図であり、ベース材料内に埋め込まれたアパーチャプレートを示す。
【図２２】
図２２は、一緒になって繊維表面全体を覆う、ガードプレートの重畳され互い違いに配置された第１の、最も低位の、第３の及び頂上の層、及びアパーチャプレートの第２の介在層を有する繊維の他の実施形態の平面図を示す。
【図２３】
図２３は、第１のガードプレート層及びアパーチャプレート層、及び第２のガードプレート層を結合するための結合部分の位置を示す。
【図２４】
図２４Ａ、２４Ｂ及び２４Ｃは、図２２の繊維の線Ａ、Ｂ及びＣに沿った各々の断面図である。
【図２５】
図２５は、一緒になって繊維表面全体を覆う、ガードプレートの重畳され互い違いに配置された第１の及び第２の層、及び第３及び頂上のアパーチャプレート層を有する繊維の他の実施形態の平面図であり、この図はまた結合部分の位置を示す。
【図２６】
図２６Ａ及び２６Ｂは、図２５の繊維の線Ａ及びＢに沿った各々の断面図である。
【図２７】
図２７Ａ、Ｂ及びＣは、中間金属ワイヤ−メッシュ補強材を有するガードプレート配列を含む本発明の繊維のさらなる実施形態の断面図である。
【図２８】
図２８は、六角形の第１の層及び平行四辺形の第２の層を含む他の実施形態の平面図である。
【図２９】
図２９Ａ及び２９Ｂは、図２８内の線Ａ及びＢに沿った各々の図２８の断面図である。
【図３０】
図３０は、金属ガードプレート層を含む本発明の繊維の他の実施形態の断面図である。
【図３１】
図３１は、ポリマーの代わりにガードプレートのために金属を使用した図９の断面図である。
【図３２】
図３２は、金属ガードプレート繊維の実施形態における２１Ｇの医療用針インピンジング（ｉｍｐｉｎｇｉｎｇ）を解説する図である。
【図３３】
図３３は、ワイヤ−メッシュ及び金属ハイブリッドガードプレート繊維の実施形態としての繊維の断面図を示す。
【図３４】
図３４は、複数の層を共に結合するための他の方法を解説する。